(57)【要約】【課題】  ハロゲン系やリン系の難燃剤を使用しないで、耐熱性および密着性に同時に優れるプリント配線板用等のエポキシ樹脂組成物を提供する。【解決手段】  エポキシ樹脂（Ａ）及びエポキシ樹脂用硬化剤（Ｂ）を含み、前記エポキシ樹脂用硬化剤（Ｂ）が、ビフェニルの異性体もしくはそれらの混合物とフェノール系化合物とを反応させて得られる所定の一般式で表される構造単位Ｘ、又はベンゼンの異性体もしくはそれらの混合物とフェノール系化合物とを反応させて得られる所定の一般式で表される構造単位Ｙのうち少なくとも一つを含有し、前記構造単位Ｘの繰り返し数と前記構造単位Ｙの繰り返し数の総和（ｎまたは、ｍ＋ｍ’）が１０より大きく７５より小さいフェノール樹脂（Ｆ）を含有する。【選択図】  図１
2012180521.tif 000002
【特許請求の範囲】
【請求項１】
エポキシ樹脂（Ａ）及びエポキシ樹脂用硬化剤（Ｂ）とを含み、前記エポキシ樹脂用硬化剤（Ｂ）が、ビフェニルの異性体もしくはそれらの混合物とフェノール系化合物とを反応させて得られる下記化１式の一般式（１）で表される構造単位Ｘ、又はベンゼンの異性体もしくはそれらの混合物とフェノール系化合物とを反応させて得られる下記化２式の一般式（２）で表される構造単位Ｙのうち少なくとも一つを含有し、
前記構造単位Ｘの繰り返し数と前記構造単位Ｙの繰り返し数の総和（ｎまたは、ｍ＋ｍ’）が１０より大きく７５より小さい下記化３乃至化５式の一般式（４）、（６）及び（８）のうちの一つで表されるフェノール樹脂（Ｆ）を含有し、
前記エポキシ樹脂（Ａ）が、ビフェニルの異性体もしくはそれらの混合物とフェノール系化合物とを反応させたものをエポキシ化して得られる下記化６式の一般式（９）で表される構造単位Ｘ’、又はベンゼンの異性体もしくはそれらの混合物とフェノール系化合物とを反応させたものをエポキシ化して得られる下記化７式の一般式（１０）で表される構造単位Ｙ’のうち少なくとも一つを含有し、
前記構造単位Ｘ’の繰り返し数と前記構造単位Ｙ’の繰り返し数の総和（ｎまたは、ｍ＋ｍ’）が０以上１０以下である下記化８乃至１０式の一般式（１２）、（１４）、及び（１６）のうちの一つで表されるエポキシ化物（Ｇ）を含有することを特徴とするエポキシ樹脂組成物。
【化１】
2012180521.tif 000135
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【化２】
2012180521.tif 000136
（式中、Ｒ４、Ｒ５は、それぞれ独立に、水素または炭素数１から３の一価の置換基を表す。ｓは、０から４の整数を表す。ｓ’は、０から３の整数を表す。）
【化３】
2012180521.tif 000137
（式中、Ｒ６は、水素または炭素数１から３の一価の置換基を表す。ｔは、０から４の整数を表す。ｎは、１０より大きく７５より小さい。）
【化４】
2012180521.tif 000138
（式中、Ｒ６は、水素または炭素数１から３の一価の置換基を表す。ｔは、０から４の整数を表す。ｎは、１０より大きく７５より小さい。）
【化５】
2012180521.tif 000139
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚは、ＸまたはＹのどちらか一方を表す。）
【化６】
2012180521.tif 000140
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【化７】
2012180521.tif 000141
（式中、Ｒ４、Ｒ５は、水素または炭素数１から３の一価の置換基を表す。ｓは、０から４の整数を表す。ｓ’は、０から３の整数を表す。）
【化８】
2012180521.tif 000142
（式中、Ｒ６は、水素または炭素数１から３の一価の置換基を表す。ｔは、０から４の整数を表す。ｎは、０以上１０以下である。）
【化９】
2012180521.tif 000143
（式中、Ｒ６は、水素または炭素数１から３の一価の置換基を表す。ｔは、０から４の整数を表す。ｎは、０以上１０以下である。）
【化１０】
2012180521.tif 000144
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚ’は、Ｘ’またはＹ’のどちらか一方を表す。）
【請求項２】
請求項１に記載のエポキシ樹脂組成物において、更に、無機充填材（Ｃ）を含有することを特徴とするエポキシ樹脂組成物。
【請求項３】
請求項２に記載のエポキシ樹脂組成物において、前記無機充填材（Ｃ）が、水酸化アルミニウム（Ｃ’）であることを特徴とするエポキシ樹脂組成物。
【請求項４】
請求項３に記載のエポキシ樹脂組成物において、前記水酸化アルミニウム（Ｃ’）の５０質量％平均粒径（Ｄ５０）が、０．５μｍから２０μｍであることを特徴とするエポキシ樹脂組成物。
【請求項５】
請求項１乃至４の内のいずれか一項に記載のエポキシ樹脂組成物において、更に、硬化促進触媒（Ｄ）を含有することを特徴とするエポキシ樹脂組成物。
【請求項６】
請求項１乃至５の内のいずれか一項に記載のエポキシ樹脂組成物において、エポキシ基含有型であるか非含有のフェノキシ樹脂を含有することを特徴とするエポキシ樹脂組成物。
【請求項７】
請求項１乃至６の内のいずれか一項に記載のエポキシ樹脂組成物において、可撓性付与剤としてゴム成分を含むことを特徴とするエポキシ樹脂組成物。
【請求項８】
請求項１乃至７の内のいずれか一項に記載のエポキシ樹脂組成物において、更に、シランカップリング剤を含むことを特徴とするエポキシ樹脂組成物。
【請求項９】
請求項１乃至８の内のいずれか一項に記載のエポキシ樹脂組成物において、更に、メルカプト化合物を含むことを特徴とするエポキシ樹脂組成物。
【請求項１０】
請求項１乃至９の内のいずれか１つに記載のエポキシ樹脂組成物において、窒素含有硬化剤及び無機難燃剤の内の少なくとも一種を含むことを特徴とするエポキシ樹脂組成物。
【請求項１１】
請求項１乃至１０の内のいずれか一項に記載のエポキシ樹脂組成物を、有機溶剤に溶解又は分散させてなることを特徴とするワニス溶液。
【請求項１２】
請求項１１に記載のワニス溶液を、基材に含浸させて、脱溶剤化させたのち得られる半硬化状態の樹脂シートからなることを特徴とするプリプレグ材。
【請求項１３】
請求項１２に記載のプリプレグ材を積層してなることを特徴とする積層板。
【請求項１４】
請求項１２に記載のプリプレグ材の片面に銅箔を張り付けたことを特徴とする銅張積層板。
【請求項１５】
請求項１１に記載のワニス溶液を、銅箔表面に塗工して得られることを特徴とする樹脂付き銅箔。
【請求項１６】
銅箔と、樹脂材とを積層してなるプリント配線板であって、前記樹脂材は、エポキシ樹脂組成物のみからなるか又はエポキシ樹脂を含む基材からなり、前記エポキシ樹脂組成物は請求項１乃至１０の内のいずれか一項に記載のエポキシ樹脂組成物を含む半硬化状態であるか又は硬化状態であることを特徴とするプリント配線板。
【請求項１７】
請求項１６に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むことを特徴とするプリント配線板。
【請求項１８】
請求項１６又は１７に記載のプリント配線板において、前記樹脂材は、前記銅箔に前記エポキシ樹脂組成物が塗工されたものを含むことを特徴とするプリント配線板。
【請求項１９】
エポキシ樹脂（Ａ）及びエポキシ樹脂用硬化剤（Ｂ）とを含み、前記エポキシ樹脂（Ａ）が、ビフェニルの異性体もしくはそれらの混合物とフェノール系化合物とを反応させて得られる下記化１１式の一般式（９）で表される構造単位Ｘ’、又はベンゼンの異性体もしくはそれらの混合物とフェノール系化合物とを反応させて得られる下記化１２式の一般式（１０）で表される構造単位Ｙ’のうち少なくとも一つを含有し、
前記構造単位Ｘ’の繰り返し数と前記構造単位Ｙ’の繰り返し数の総和（ｎまたは、ｍ＋ｍ’）が１０より大きく７５より小さい下記化１３及び１５式の一般式（３６）、（３８）及び（４０）のうちの一つで表されるエポキシ化物（Ｈ）を含有し、
前記エポキシ樹脂用硬化剤（Ｂ）が、ビフェニルの異性体もしくはそれらの混合物とフェノール系化合物とを反応させて得られる下記化１６式の一般式（１）で表される構造単位Ｘ、又はベンゼンの異性体もしくはそれらの混合物とフェノール系化合物とを反応させて得られる下記化１７式の一般式（２）で表される構造単位Ｙのうち少なくとも一つを含有し、下記化１８乃至２０式の一般式（２２）（２４）及び（２６）のうちの一つで表され、繰り返し数（ｎまたは、ｍ＋ｍ’）が０以上１０以下である、フェノール樹脂（Ｆ’）を含有することを特徴とするエポキシ樹脂組成物。
【化１１】
2012180521.tif 000145
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【化１２】
2012180521.tif 000146
（式中、Ｒ４、Ｒ５は、水素または炭素数１から３の一価の置換基を表す。ｓは、０から４の整数を表す。ｓ’は、０から３の整数を表す。）
【化１３】
2012180521.tif 000147
（式中、Ｒ６は、水素または炭素数１から３の一価の置換基を表す。ｔは、０から４の整数を表す。ｎは、１０より大きく７５より小さい。）
【化１４】
2012180521.tif 000148
（式中、Ｒ６は、水素または炭素数１から３の一価の置換基を表す。ｔは、０から４の整数を表す。ｎは、１０より大きく７５より小さい。）
【化１５】
2012180521.tif 000149
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚ’は、Ｘ’またはＹ’のどちらか一方を表す。）
【化１６】
2012180521.tif 000150
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【化１７】
2012180521.tif 000151
（式中、Ｒ４、Ｒ５は、それぞれ独立に、水素または炭素数１から３の一価の置換基を表す。ｓは、０から４の整数を表す。ｓ’は、０から３の整数を表す。）
【化１８】
2012180521.tif 000152
（式中、Ｒ６は、水素または炭素数１から３の一価の置換基を表す。ｔは、０から４の整数を表す。ｎは、０以上１０以下である。）
【化１９】
2012180521.tif 000153
（式中、Ｒ６は、水素または炭素数１から３の一価の置換基を表す。ｔは、０から４の整数を表す。ｎは、０以上１０以下である。）
【化２０】
2012180521.tif 000154
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
【請求項２０】
請求項１９に記載のエポキシ樹脂組成物において、更に、無機充填材（Ｃ）を含有することを特徴とするエポキシ樹脂組成物。
【請求項２１】
請求項２０に記載のエポキシ樹脂組成物において、前記無機充填材（Ｃ）が、水酸化アルミニウム（Ｃ’）であることを特徴とするエポキシ樹脂組成物。
【請求項２２】
請求項２１に記載のエポキシ樹脂組成物において、前記水酸化アルミニウム（Ｃ’）の５０質量％平均粒径（Ｄ５０）が、０．５μｍから２０μｍであることを特徴とするエポキシ樹脂組成物。
【請求項２３】
請求項１９乃至２２の内のいずれか一項に記載のエポキシ樹脂組成物において、更に、硬化促進触媒（Ｄ）を含有することを特徴とするエポキシ樹脂組成物。
【請求項２４】
請求項１９乃至２３の内のいずれか一項に記載のエポキシ樹脂組成物において、エポキシ基含有型であるか非含有のフェノキシ樹脂を含有することを特徴とするエポキシ樹脂組成物。
【請求項２５】
請求項１９乃至２４の内のいずれか一項に記載のエポキシ樹脂組成物において、可撓性付与剤としてゴム成分を含むことを特徴とするエポキシ樹脂組成物。
【請求項２６】
請求項１９乃至２５の内のいずれか一項に記載のエポキシ樹脂組成物において、更に、シランカップリング剤を含むことを特徴とするエポキシ樹脂組成物。
【請求項２７】
請求項１９乃至２６の内のいずれか一項に記載のエポキシ樹脂組成物において、更に、メルカプト化合物を含むことを特徴とするエポキシ樹脂組成物。
【請求項２８】
請求項１９乃至２７の内のいずれか一項に記載のエポキシ樹脂組成物において、窒素含有樹脂及び無機系難燃剤の内の少なくとも一種を更に含むことを特徴とするエポキシ樹脂組成物。
【請求項２９】
請求項１９乃至２８の内のいずれか一項に記載のエポキシ樹脂組成物を、有機溶剤に溶解又は分散させてなることを特徴とするワニス溶液。
【請求項３０】
請求項２９に記載のワニス溶液を、基材に含浸させて、脱溶剤化させたのち得られる半硬化状態の樹脂シートからなることを特徴とするプリプレグ材。
【請求項３１】
請求項３０に記載のプリプレグ材を積層してなることを特徴とする積層板。
【請求項３２】
請求項３０に記載のプリプレグ材の片面に銅箔を張り付けたことを特徴とする銅張積層板。
【請求項３３】
請求項２９に記載のワニス溶液を、銅箔表面に塗工して得られることを特徴とする樹脂付き銅箔。
【請求項３４】
銅箔と、樹脂材とを積層してなるプリント配線板であって、前記樹脂材は、エポキシ樹脂組成物のみからなるか又はエポキシ樹脂を含む基材からなり、前記エポキシ樹脂組成物は請求項２１乃至３２の内のいずれか一項に記載のエポキシ樹脂組成物を含む半硬化状態であるか又は硬化状態であることを特徴とするプリント配線板。
【請求項３５】
請求項３４に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むことを特徴とするプリント配線板。
【請求項３６】
請求項３４に記載のプリント配線板において、前記樹脂材は、前記銅箔に前記エポキシ樹脂組成物が塗工されたものを含むことを特徴とするプリント配線板。
【請求項３７】
銅箔と、樹脂材とを積層してなるプリント配線板であって、前記樹脂材は、エポキシ樹脂組成物のみからなるか又はエポキシ樹脂を含む基材からなり、前記エポキシ樹脂組成物は請求項１９乃至２８の内のいずれか一項に記載のエポキシ樹脂組成物を含む半硬化状態であるか又は硬化状態であることを特徴とするプリント配線板。
【請求項３８】
請求項３７に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むことを特徴とするプリント配線板。
【請求項３９】
請求項３７に記載のプリント配線板において、前記樹脂材は、前記銅箔に前記エポキシ樹脂組成物が塗工されたものを含むことを特徴とするプリント配線板。
【発明の詳細な説明】
【技術分野】
【０００１】
本発明は、耐熱性と密着性に同時に優れるプリント配線板用材料に関する。本願において、プリント配線板用材料とは、エポキシ樹脂組成物、エポキシ樹脂組成物をガラスクロスやガラス不織布などに代表される基材に含浸させて半硬化させた樹脂シート（以下、プリプレグ材と言う。）、エポキシ樹脂組成物を使用した積層板、ガラスエポキシ樹脂銅張積層板、およびプリント配線板をいう。
【背景技術】
【０００２】
従来、火災防止や安全性確保の観点からガラスエポキシ樹脂銅張積層板に難燃特性が要求される場合、通常、難燃剤としてハロゲン系難燃剤が使用されてきた。
【０００３】
ところが、上記難燃剤を含有するガラスエポキシ樹脂銅張積層板に、鉛フリーハンダのような高融点ハンダを使用して電子部品や半導体装置を実装する際には、上記難燃剤の一部分解や、実装工程の高温化で積層板の総熱膨張量が増加する影響で、該銅張積層板に剥離や膨れが発生する問題（ハンダ耐熱性の低下）があった。したがって、ハロゲン系難燃剤を使用しないで、総熱膨張量の低減が可能な、ガラス転移温度（Ｔｇ）を指標とする耐熱性に優れる（高Ｔｇ）、ガラスエポキシ樹脂銅張積層板の開発が望まれていた。
【０００４】
これに対して、ハロゲン系難燃剤以外の難燃性付与手段として、リン系の化合物を積層板に使用する技術が各種ある。しかし、リン系化合物は、銅箔表面の粗化に使用される黒化処理液（強アルカリ溶液）に溶解して、この処理液の性能を大きく低下させる、即ち、使用可能期間を大幅に短縮させてしまうという問題がある。ここで、黒化処理とは、ガラスエポキシ樹脂銅張積層板を多層板用途に適用する場合に、内層回路を形成する際に、銅箔の非光沢面ともいわれるマット面の反対側のシャイン面または光沢面といわれる面と、プリプレグ材の密着性を向上させる目的で、銅箔のシャイン面上に、黒化処理液で、酸化銅のアンカーを形成する方法である。
【０００５】
ハロゲン系，リン系難燃剤の使用による前記問題を解決する手段として、ハロゲン系やリン系の難燃剤を使用せずに高度な難燃性を実現する、プリント配線板用材料用難燃性エポキシ樹脂組成物を本願発明者は開発した（特許文献１＝特開２００１−２２６４６５号公報、参照）。当該難燃性エポキシ樹脂組成物は、ビフェニル、ベンゼン、およびこれらの誘導体等から選択される芳香環を有する繰り返し単位を構造式中に有するフェノールアラルキル型樹脂（構造式中の前記繰り返し単位数（ｎ）が０から１０である。）および／または該フェノールアラルキル樹脂のエポキシ化物、以下、フェノールアラルキル型エポキシ樹脂と呼ぶ、ならびに水酸化アルミニウムなどの金属水和物を必須成分とすることを特徴とする。当該難燃性エポキシ樹脂組成物は、その硬化物中の樹脂分が着火時に分解ガスで発泡化して断熱層を形成する作用と、各種金属水和物（特に、水酸化アルミニウムが最良である）による吸熱効果とが相乗的に働くように配合されたもので、特異的な難燃効果を発現する。
【０００６】
また、特許文献１に開示されている樹脂の内、ビフェニルとその誘導体（たとえば、ビスメトキシメチルビフェニルの各種異性体が挙げられる。）とフェノール系化合物とを反応させて得られる、構造式中の繰り返し単位数（ｎ）が０から９のフェノールノボラック縮合体（以下、フェノールビフェニレンアラルキル型樹脂と呼ぶ）や、フェノールビフェニレンアラルキル型樹脂のエポキシ化物、以下、フェノールビフェニレンアラルキル型エポキシ樹脂と呼ぶ）を用いたエポキシ樹脂組成物は、密着性に優れていることが、特許文献２に開示されている。
【０００７】
しかし、特許文献１および２に開示されている、フェノールアラルキル型樹脂および／またはフェノールアラルキル型エポキシ樹脂を使用したエポキシ樹脂組成物の硬化物は、積層板用に最適化されていないので、耐熱性や密着性が不十分であった。
【０００８】
すなわち、特許文献１および２に開示されているエポキシ樹脂組成物を積層板に使用しても、耐熱性の指標であるガラス転移温度が要求水準に比べ低く、鉛フリーハンダを用いるような高温の実装時に、積層方向、即ち、ｚ軸方向への総膨張量が多く、膨れや剥がれが発生し易かった。したがって、前記エポキシ樹脂組成物の硬化物の特異な難燃効果を失わせることなく、さらにガラス転移温度を高めることが必要であった。
【０００９】
また、特許文献２記載のアルミ箔との密着性に関する評価結果を参照し、当該文献に開示されているフェノールビフェニレンアラルキル型樹脂および／またはフェノールビフェニレンアラルキル型エポキシ樹脂が反応して得られる硬化物をガラスエポキシ樹脂銅張積層板用のプリプレグ材に適用して、このプリプレグ材と銅箔との密着性を評価した。
【００１０】
しかしながら、参考文献２と同様の密着性の効果は、銅箔に対しては得られなかった。これは、参考文献２に開示されている、フェノールビフェニレンアラルキル型樹脂および／またはフェノールビフェニレンアラルキル型エポキシ樹脂が反応して得られる硬化物の可撓性（破断または破壊時の伸び量や変形量で代表される。）が不十分なことによると、推察した。同様なことは、特許文献１のエポキシ樹脂組成物にもいえ、当該エポキシ樹脂組成物の硬化物もまた可撓性が不十分であった。
【００１１】
すなわち、特許文献１および２に開示されている樹脂成分を使用したガラスエポキシ樹脂積層板は、これと銅箔との接着面を引き剥がす際に、銅の変形に追随できず、十分な密着性が得られない。したがって、プリプレグ材と銅箔を強固に密着させるには、プリプレグ材に使用するエポキシ樹脂組成物の硬化物について、その可撓性を向上させる、即ち、破断または破壊時の伸び量を増加させる必要があった。
【００１２】
さらに、銅箔とプリプレグ材の密着性を向上させるには、加熱プレスでエポキシ樹脂組成物を溶融させた際に、この溶融物と銅箔表面が十分にぬれること（溶融時の樹脂組成物の流動性が高い方がぬれ性は良好である。）も重要である。これに対して、参考文献１に開示されているエポキシ樹脂組成物では、流動性に与える影響が極めて大きい樹脂分の構造（特に、構造式中の繰り返し単位数（ｎ）または分子量）および金属水和物粒子の選択が、最適化されていないので、樹脂組成物と銅箔表面のぬれ性に加えて、樹脂分と金属水和物粒子のぬれ性も不十分であった。
【００１３】
そのため、特許文献１のエポキシ樹脂組成物を使用したプリプレグ材は、銅箔の一般的に通称アンカーと呼ばれる表面の凹凸の深さが５から１０μｍであるマット面に比べてアンカーが小さく、十分なアンカー効果が期待できないアンカーの深さは１から２μｍである黒化処理面などに対する密着性が、従来のＦＲ−４材に比べて特に低下する。
【先行技術文献】
【特許文献】
【００１４】
【特許文献１】特開２００１−２２６４６５号公報
【特許文献２】特許第３１２２８３４号公報
【発明の概要】
【発明が解決しようとする課題】
【００１５】
本発明の一目的は、ハロゲン系やリン系の難燃剤を使用しないで、耐熱性および密着性に同時に優れるプリント配線板用等のエポキシ樹脂組成物を提供することにある。
【００１６】
また、本発明のもう一つの目的は、前記エポキシ樹脂組成物を用いたプリプレグ材を提供することにある。
【００１７】
また、本発明のさらにもう一つの目的は、前記エポキシ樹脂組成物を用いた積層板を提供することにある。
【００１８】
また、本発明の他の一つの目的は、前記プリプレグ材の片面に銅箔を張り付けた銅張積層板を提供することにある。
【００１９】
また、本発明のもう一つの他の目的は、前記エポキシ樹脂組成物を、銅箔表面に塗工して得られる樹脂付き銅箔を提供することにある。
【００２０】
また、本発明のさらにもう一つの他の目的は、前記プリプレグ材、前記積層板、前記銅張積層板、及び前記樹脂付き銅箔の少なくとも一種を積層したプリント配線板を提供することにある。
【課題を解決するための手段】
【００２１】
以上から、本発明者らは、ハロゲン系やリン系の難燃剤を使用しないで、耐熱性および密着性に同時に優れる、プリント配線板用のエポキシ樹脂組成物を開発すべく鋭意検討を重ねた。
【００２２】
まず、フェノールアラルキル型樹脂および／またはフェノールアラルキル型エポキシ樹脂を使用したエポキシ樹脂組成物の硬化物の耐熱性や密着性が要求水準に足りない原因を分析した。その結果、当該硬化物の架橋密度が低く、硬化物中の自由体積が大きいことに加え、架橋構造を構成している分子網目や分子鎖における分子間力（分子鎖の絡み合いなど）が、架橋構造のミクロブラウン運動を十分に抑制できなかったことが原因であると推察された。
【００２３】
次に、架橋密度を向上させる方法と、分子網目内や分子鎖における分子間力を増大させる方法を種々検討した。
【００２４】
しかし、架橋密度を向上させると、耐熱性は向上したが、架橋構造の可撓性が著しく損なわれて、密着性が低下した。そこで、耐熱性と密着性を同時に向上させる目的で、架橋密度を低い状態に保ったまま、分子網目内や分子鎖における分子間力を増大させる方法が有効と考えて、本手法を検討した。その結果、エポキシ樹脂用硬化剤として、先行例よりも構造式中の繰り返し単位数（ｎ）が大きく（高分子量である。）、特定の範囲の分子量分布をもつフェノールアラルキル型樹脂を使用し、さらに、エポキシ樹脂として、特定の分子量分布（先行例の範囲内で、同時に使用するエポキシ樹脂硬化剤よりも低分子量である。）を持つフェノールアラルキル型エポキシ樹脂を使用することで、耐熱性と密着性の改良に特異的な効果を得られることを見出した。
【００２５】
また、本発明者は、エポキシ樹脂用硬化剤として、特定の分子量分布（先行例の範囲内で、同時に使用するエポキシ樹脂よりも低分子量である。）をもつフェノールアラルキル型樹脂を使用し、エポキシ樹脂として、先行例よりも構造式中の繰り返し単位数（ｎ）が大きく（高分子量である）、特定の範囲の分子量分布を持つフェノールアラルキル型エポキシ樹脂を使用することで、耐熱性と密着性の改良に特異的な効果を得た。すなわち、先行技術においては、使用するフェノールアラルキル型樹脂とエポキシ樹脂とが、同程度の繰り返し単位数または分子量を有していたのに対して、本発明においては、一方の樹脂を先行技術よりも大きなものから、他方の樹脂をもう一方の樹脂よりも小さなものから選択することにより、耐熱性と密着性の改良に特異的な効果を得られることを見出した。
【００２６】
即ち、本発明は、以下のエポキシ樹脂組成物を提供するものである。
【００２７】
本第１発明に係るエポキシ樹脂組成物は、エポキシ樹脂（Ａ）及びエポキシ樹脂用硬化剤（Ｂ）とを含み、前記エポキシ樹脂用硬化剤（Ｂ）が、ビフェニルの異性体もしくはそれらの混合物とフェノール系化合物とを反応させて得られる下記化１式の一般式（１）で表される構造単位Ｘ、又はベンゼンの異性体もしくはそれらの混合物とフェノール系化合物とを反応させて得られる下記化２式の一般式（２）で表される構造単位Ｙのうち少なくとも一つを含有し、前記構造単位Ｘの繰り返し数と前記構造単位Ｙの繰り返し数の総和（ｎまたは、ｍ＋ｍ’）が１０より大きく７５より小さい下記化３乃至８式の一般式（３）乃至（８）のうちの一つで表されるフェノール樹脂（Ｆ）を含有し、前記エポキシ樹脂（Ａ）が、ビフェニルの異性体もしくはそれらの混合物とフェノール系化合物とを反応させたものをエポキシ化して得られる下記化８式の一般式（９）で表される構造単位Ｘ’、又はベンゼンの異性体もしくはそれらの混合物とフェノール系化合物とを反応させたものをエポキシ化して得られる下記化９式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が０以上１０以下である下記化１１乃至１６式の一般式（１１）乃至（１６）のうちの一つで表されるエポキシ化物（Ｇ）を含有することを特徴としている。
【００２８】
【化１】
2012180521.tif 000003
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【００２９】
【化２】
2012180521.tif 000004
（式中、Ｒ４、Ｒ５は、それぞれ独立に、水素または炭素数１から３の一価の置換基を表す。ｓは、０から４の整数を表す。ｓ’は、０から３の整数を表す。）
【００３０】
【化３】
2012180521.tif 000005
又は
【化４】
2012180521.tif 000006
（式中、Ｒ６は、水素または炭素数１から３の一価の置換基を表す。ｔは、０から４の整数を表す。ｎは、１０より大きく７５より小さい。）
【００３１】
【化５】
2012180521.tif 000007
又は、
【化６】
2012180521.tif 000008
（式中、Ｒ６は、水素または炭素数１から３の一価の置換基を表す。ｔは、０から４の整数を表す。ｎは、１０より大きく７５より小さい。）
【００３２】
【化７】
2012180521.tif 000009
又は、
【化８】
2012180521.tif 000010
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚは、ＸまたはＹのどちらか一方を表す。）
【００３３】
【化９】
2012180521.tif 000011
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【００３４】
【化１０】
2012180521.tif 000012
（式中、Ｒ４、Ｒ５は、水素または炭素数１から３の一価の置換基を表す。ｓは、０から４の整数を表す。ｓ’は、０から３の整数を表す。）
【００３５】
【化１１】
2012180521.tif 000013
又は、
【化１２】
2012180521.tif 000014
（式中、Ｒ６は、水素または炭素数１から３の一価の置換基を表す。ｔは、０から４の整数を表す。ｎは、０以上１０以下である。）
【００３６】
【化１３】
2012180521.tif 000015
又は
【化１４】
2012180521.tif 000016
（式中、Ｒ６は、水素または炭素数１から３の一価の置換基を表す。ｔは、０から４の整数を表す。ｎは、０以上１０以下である。）
【００３７】
【化１５】
2012180521.tif 000017
又は、
【化１６】
2012180521.tif 000018
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚ’は、Ｘ’またはＹ’のどちらか一方を表す。）
【００３８】
本第２発明のエポキシ樹脂組成物は、エポキシ樹脂（Ａ）及びエポキシ樹脂用硬化剤（Ｂ）とを含み、前記エポキシ樹脂（Ａ）が、ビフェニルの異性体もしくはそれらの混合物とフェノール系化合物とを反応させて得られる前記化８式の一般式（９）で表される構造単位Ｘ’、又はベンゼンの異性体もしくはそれらの混合物とフェノール系化合物とを反応させて得られる前記化９式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が１０より大きく７５より小さい下記化１７乃至２２式の一般式（３５）乃至（４０）のうちの一つで表されるエポキシ化物（Ｈ）を含有し、前記エポキシ樹脂用硬化剤（Ｂ）が、下記化２３乃至２８式の一般式（２１）乃至（２６）のうちの一つで表され、繰り返し数（ｎまたは、ｍ＋ｍ’）が０以上１０以下である、フェノール樹脂（Ｆ’）を含有することを特徴としている。
【００３９】
【化１７】
2012180521.tif 000019
又は、
【化１８】
2012180521.tif 000020
（式中、Ｒ６は、水素または炭素数１から３の一価の置換基を表す。ｔは、０から４の整数を表す。ｎは、１０より大きく７５より小さい。）
【００４０】
【化１９】
2012180521.tif 000021
又は、
【化２０】
2012180521.tif 000022
（式中、Ｒ６は、水素または炭素数１から３の一価の置換基を表す。ｔは、０から４の整数を表す。ｎは、１０より大きく７５より小さい。）
【００４１】
【化２１】
2012180521.tif 000023
又は、
【化２２】
2012180521.tif 000024
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚ’は、Ｘ’またはＹ’のどちらか一方を表す。）
【００４２】
【化２３】
2012180521.tif 000025
又は、
【化２４】
2012180521.tif 000026
（式中、Ｒ６は、水素または炭素数１から３の一価の置換基を表す。ｔは、０から４の整数を表す。ｎは、０以上１０以下である。）
【００４３】
【化２５】
2012180521.tif 000027
又は、
【化２６】
2012180521.tif 000028
（式中、Ｒ６は、水素または炭素数１から３の一価の置換基を表す。ｔは、０から４の整数を表す。ｎは、０以上１０以下である。）
【００４４】
【化２７】
2012180521.tif 000029
又は、
【化２８】
2012180521.tif 000030
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
【００４５】
本第１及び第２発明のエポキシ樹脂組成物における無機充填材（Ｃ）が水酸化アルミニウムであることが望ましい。
【００４６】
本第１及び第２発明に係るエポキシ樹脂組成物における前記水酸化アルミニウム（Ｃ’）の５０質量％平均粒径（Ｄ５０）が０．５μｍから２０μｍであることが望ましい。
【００４７】
また、本第３発明に係るエポキシ樹脂組成物は、エポキシ樹脂（Ａ）、及び前記エポキシ樹脂用硬化剤（Ｂ）と、水酸化アルミニウム（Ｃ’）とを含み、前記エポキシ樹脂用硬化剤（Ｂ）が、ビフェニルの異性体もしくはそれらの混合物とフェノール系化合物とを反応させて得られる下記化２９の一般式（１）で表される構造単位Ｘ、又はベンゼンの異性体もしくはそれらの混合物とフェノール系化合物とを反応させて得られる下記化３０の一般式（２）で表される構造単位Ｙのうち少なくとも一つを含有するフェノール樹脂（Ｅ）であり、前記エポキシ樹脂（Ａ）が、前記フェノール樹脂（Ｅ）のエポキシ化物（Ｅ’）であり、前記水酸化アルミニウム（Ｃ’）の５０質量％平均粒径（Ｄ５０）が、１μｍから１０μｍであることを特徴としている。
【００４８】
【化２９】
2012180521.tif 000031
（式中、Ｒ１、Ｒ２、Ｒ３はは、それぞれ独立に、水素または炭素数１から３の一価の置換基を表す。ｒは、それぞれ独立に、０から４の整数を表す。ｒ’は、０から３の整数を表す。）
【００４９】
【化３０】
2012180521.tif 000032
（式中、Ｒ４、Ｒ５は、水素または炭素数１から３の一価の置換基を表す。ｓは、０から４の整数を表す。ｓ’は、１から３の整数を表す。）
【００５０】
次に、本第４発明は、以下の前記エポキシ樹脂組成物の用途品を提供する。
【００５１】
本第５発明は、上記エポキシ樹脂組成物を、有機溶剤に溶解又は分散させたワニス溶液、このワニス溶液を基材に含浸させて脱溶剤化させて得られる半硬化状態の樹脂シート（プリプレグ材）、このプリプレグ材を使用した積層板、この片面に銅箔を積層した積層板、上記エポキシ樹脂組成物を、銅箔表面に塗工して得られる樹脂付き銅箔、などを提供する。
【００５２】
また、本第６発明は、上記のプリプレグや、積層板、樹脂付き銅箔と銅箔の群から選ばれる二つ以上から構成される、プリント配線板を提供する。
【００５３】
本発明は、上記のように、エポキシ樹脂用硬化剤として先行例よりも繰り返し単位数（ｎまたは、ｍ＋ｍ’）が大きく（高分子量である。）、特定の範囲の分子量分布をもつフェノールアラルキル型樹脂を含有し、さらに、エポキシ樹脂として、特定の分子量分布（先行例の範囲内で、同時に使用するエポキシ樹脂用硬化剤よりも低分子量）をもつフェノールアラルキル型エポキシ樹脂を併用することで、耐熱性と密着性に同時に優れる、プリント配線板用エポキシ樹脂組成物を実現している。
【００５４】
さらに、本発明は、上記のように、エポキシ樹脂用硬化剤として、特定の分子量分布（先行例の範囲内で、同時に使用するエポキシ樹脂よりも低分子量である。）をもつフェノールアラルキル型樹脂を使用し、さらに、エポキシ樹脂として、先行例よりも繰り返し単位数（ｎまたは、ｍ＋ｍ’）が大きく（高分子量である。）、特定の範囲の分子量分布をもつフェノールアラルキル型エポキシ樹脂を含有することで、耐熱性と密着性に同時に優れる、プリント配線板用エポキシ樹脂組成物を実現している。
【００５５】
本発明のエポキシ樹脂組成物が、耐熱性（特にガラス転移温度で代表される。）と、密着性（銅箔とプリプレグ材の硬化物の間の密着力で代表される。）に同時に優れている理由は、明白ではないが、以下のメカニズムによると考える。
【００５６】
ここでは、エポキシ樹脂用硬化剤として、先行例よりも繰り返し単位数（ｎまたは、ｍ＋ｍ’）が大きく（高分子量である。）、特定の範囲の分子量分布をもつフェノールアラルキル型樹脂を含有し、更に、エポキシ樹脂として、特定の分子量分布（先行例の範囲内で、同時に使用するエポキシ樹脂用硬化剤よりも低分子量である。）をもつフェノールアラルキル型エポキシ樹脂を併用した、エポキシ樹脂組成物を例として、高度な耐熱性と密着性を同時達成するメカニズムを説明する。
【００５７】
本発明のエポキシ樹脂用硬化剤やエポキシ樹脂の分子構造は、先行例のフェノールアラルキル型樹脂と先行例のフェノールアラルキル型エポキシ樹脂に類似している。したがって、本発明のエポキシ樹脂組成物の硬化物中に存在する自由体積は、先行例の場合と同程度と想定できる。しかし、本発明の硬化物の架橋構造は、先行例よりも繰り返し単位数（ｎまたは、ｍ＋ｍ’）が大きい（高分子量である）フェノールアラルキル型樹脂を含有している効果で、この硬化剤と、低分子量（先行例の範囲内）のエポキシ樹脂が反応して形成される、架橋構造が成長する段階で、分子鎖間で絡みあいが非常に発生しやすい。
【００５８】
以上のように、本発明のエポキシ樹脂組成物の硬化物は、自由体積は先行例の場合と同程度だが、分子鎖の絡み合いに起因する分子間力が非常に強い。したがって、本発明では、この分子間力の増大した効果で、樹脂の架橋構造のミクロブラウン運動が極度に抑制されて、硬化物のガラス転移温度（Ｔｇ）が特異的に向上した（高Ｔｇ化）と推察できる。
【００５９】
さらに、上記の、分子鎖の絡み合いに起因する分子間力の増大は、本発明のプリプレグ材と銅箔を積層させたものの硬化物、すなわち銅張積層板における、銅箔と樹脂硬化物の間の密着性の向上にも極めて効果的に作用する。ここでは、本発明のプリプレグ材と銅箔を加熱プレス成形で硬化させて得られた銅張積層板において、銅箔マット面（非光沢面）と樹脂硬化物の界面を引き剥がす場合を例に、本発明のエポキシ樹脂組成物が、銅箔との密着力の特異的な向上に効果的である理由を説明する。
【００６０】
密着力の要因としては、銅箔表面のアンカー形状、エポキシ樹脂硬化物中の極性基と銅箔表面との結合形成、エポキシ樹脂硬化物の可撓性や、銅箔表面とのぬれ性に大きく影響するエポキシ樹脂組成物の溶融時の流動性が挙げられる。このうち、硬化物中の極性基と銅箔表面の結合形成については、本発明と先行例の分子構造が類似していることから、ここでは、無視できる。くわえて、銅箔表面のアンカー形状も無視してよい。したがって、密着力に影響する要因として、エポキシ樹脂組成物（プリプレグも含む）の硬化物の可撓性と、エポキシ樹脂組成物（未硬化物）の溶融時の流動性を考慮すればよい。
【００６１】
ここで、可撓性に優れる材料とは、例えば、２種類の材料の力学特性を比較した場合に、破断または破壊する時の伸び量やひずみ量等が大きなものを指す。
【００６２】
本発明と先行例の、エポキシ樹脂組成物の硬化物について、可撓性を比較すると、本発明の硬化物の方が可撓性に優れている。すなわち、本発明の硬化物の架橋構造は、先行例よりも繰り返し単位数（ｎまたは、ｍ＋ｍ’）が大きい（高分子量である。）フェノールアラルキル型樹脂を含有している影響で、この硬化剤が、低分子量（先行例の範囲内である。）のエポキシ樹脂と反応して形成される、架橋構造が成長する段階で、分子鎖間で絡みあいが非常に発生しやすい。本発明の硬化物に引張応力を加えた場合、この分子鎖間の絡み合いがほぐれて硬化物全体が変形するので、この分子鎖間の絡み合いがない先行例の硬化物に比べて、分子鎖内の結合が切断されるまでの変形量（ここでは伸び量を指す。）が極めて大きい。
【００６３】
本発明の銅張積層板から銅箔を引き剥がす力（ピール強度を指す。）に対しても、本発明の積層板は、これを構成する樹脂硬化物の分子鎖間の絡み合いが解れる効果で、銅の変形に対して容易に追随するので、銅箔に対する密着性に優れると推察する。さらに、密着力の要因であり、銅箔表面とのぬれ性に大きく影響するエポキシ樹脂組成物（未硬化物）の溶融時の流動性は、エポキシ樹脂用硬化剤の高分子量化の影響で、大幅に低下する懸念があった。すなわち、硬化物の可撓性を向上させることに効果的な硬化剤の高分子量化は、同時に流動性の低下を起こす要因ともなりうる。そこで、本発明では、高分子量のエポキシ樹脂用硬化剤と、低分子量（先行例の範囲）のエポキシ樹脂を併用することで、エポキシ樹脂組成物の溶融時の流動性の低下を緩和した。
【００６４】
これにより、本発明のエポキシ樹脂組成物では、銅箔表面とのぬれ性を低下させることなく、先行例のエポキシ樹脂組成物にくらべて硬化した時の可撓性を大幅に向上できたので、優れた密着性を実現できたと推察する。
【００６５】
繰り返し単位数が少ない（すなわちｎまたはｍ＋ｍ’が０以上１０以下である。）先行例のフェノールアラルキル型樹脂と、繰り返し単位数が少ない（すなわちｎまたはｍ＋ｍ’が０以上１０以下である。）先行例のフェノールアラルキル型エポキシ樹脂を同時に使用したエポキシ樹脂組成物は、樹脂の主鎖中の芳香族類（例えばビフェニルやベンゼンの異性体など）のπ電子の影響で配向性が高く、架橋構造が整然と成長するので、分子鎖の絡み合いが本発明の樹脂組成物に比べて極端に少ない。一方、硬化物中の自由体積が本発明と同等なので、分子鎖がミクロブラウン運動しやすい。それゆえ、ガラス転移温度（Ｔｇ）が、本発明に比べて低い。さらに、この先行例は、硬化物の可撓性も不十分なので、銅箔や基材に対する密着性も、本発明に比べて低い。
【００６６】
本発明に対して、エポキシ樹脂用硬化剤とエポキシ樹脂の双方に、先行例よりも繰り返し単位数が大きい、即ち、ｎまたはｍ＋ｍ’が１０よりも大きい、フェノールアラルキル型の硬化剤とエポキシ樹脂を同時に使用したエポキシ樹脂組成物は、硬化が十分に進まないことや、溶融時の流動性が低下するので、ガラス転移温度（Ｔｇ）を指標とする耐熱性と、銅箔に対する密着性がともに低下する。
【００６７】
上記例は、エポキシ樹脂用硬化剤に高分子量のもの、エポキシ樹脂に低分子量のものを使った樹脂組成物について説明したが、逆の場合も同様に優れた耐熱性と密着性を示した。
【００６８】
以上から、エポキシ樹脂用硬化剤かエポキシ樹脂のどちらか一方に、先行例よりも繰り返し単位数の大きい（高分子量である。）ものを含有する樹脂を使用し、これらよりも低分子量（先行例の範囲内である。）のエポキシ樹脂かエポキシ樹脂用硬化剤を、それぞれ併用した場合に、耐熱性と密着性に同時に優れるプリント配線板用エポキシ樹脂組成物を提供できる。
【図面の簡単な説明】
【００６９】
【図１】第１図は本発明の例によるフェノール樹脂（Ｆ）の分子量（Ｍｗ）とガラス転移温度（Ｔｇ、℃）との関係を示す図である。
【図２】第２図は本発明の例によるフェノール樹脂（Ｆ）の分子量（Ｍｗ）と銅箔との密着性（ｋＮ／ｍ）との関係を示す図である。
【発明を実施するための形態】
【００７０】
以下、本発明についてさらに詳細に説明する。
【００７１】
本発明は、エポキシ樹脂（Ａ）及びエポキシ樹脂用硬化剤（Ｂ）を必須成分とし、エポキシ樹脂用硬化剤（Ｂ）が、ビフェニルの異性体もしくはそれらの混合物とフェノール系化合物とを反応させて得られる下記化３１式の一般式（１）で表される構造単位Ｘ又は、ベンゼンの異性体もしくはそれらの混合物とフェノール系化合物とを反応させて得られる下記化３２式の一般式（２）で表される構造単位Ｙを含有する、下記化３３乃至３８式の一般式（３）乃至（８）のうちの一つで表されるフェノール樹脂（Ｆ）を含有する。
【００７２】
【化３１】
2012180521.tif 000033
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【００７３】
【化３２】
2012180521.tif 000034
（式中、Ｒ４、Ｒ５は、水素または炭素数１から３の一価の置換基を表す。ｓは、０から４の整数を表す。ｓ’は、０から３の整数を表す。）
【００７４】
【化３３】
2012180521.tif 000035
又は、
【化３４】
2012180521.tif 000036
（式中、Ｒ６は、水素または炭素数１から３の一価の置換基を表す。ｔは、０から４の整数を表す。ｎは、１０より大きく７５より小さい。）
【００７５】
【化３５】
2012180521.tif 000037
又は、
【化３６】
2012180521.tif 000038
（式中、Ｒ６は、水素または炭素数１から３の一価の置換基を表す。ｔは、０から４の整数を表す。ｎは、１０より大きく７５より小さい。）
【００７６】
【化３７】
2012180521.tif 000039
又は、
【化３８】
2012180521.tif 000040
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚは、ＸまたはＹのどちらか一方を表す。）
【００７７】
このようなフェノール樹脂（Ｆ）としては、フェノールビフェニレンアラルキル型樹脂、フェノールキシリレンアラルキル型樹脂、ビフェニレンの異性体とベンゼンの異性体を同時に構造に含有するフェノールアラルキル型樹脂が挙げられる。さらに、フェノール樹脂（Ｆ）の具体例を、下記化３９乃至化４２式の一般式（１７）乃至（２０）に示す。ただし、本発明は、これらの例に限定されるものではない。
【００７８】
【化３９】
2012180521.tif 000041
（式中、Ｒ１とＲ２は、それぞれ独立に、水素または炭素数１から３の一価の置換基を表す。ｒは、０から４の整数を表す。ｎは１０より大きく７５より小さい。）
【００７９】
【化４０】
2012180521.tif 000042
（式中、Ｒ４は、水素または炭素数１から３の一価の置換基を表す。ｓは、０から４の整数を表す。ｎは１０より大きく７５より小さい。）
【００８０】
【化４１】
2012180521.tif 000043
（式中、Ｒ１、Ｒ２、Ｒ４は、それぞれ独立に、水素または炭素数１から３の一４価の置換基を表す。ｔは、０から４の整数を表す。ｒ、ｓは、それぞれ独立に、０から４の整数を表す。ｍ＋ｍ’は１０より大きく７５より小さい。）
【００８１】
【化４２】
2012180521.tif 000044
（式中、Ｒ１、Ｒ２、Ｒ４は、それぞれ独立に、水素または炭素数１から３の一価の置換基を表す。ｔは、０から４の整数を表す。ｒ、ｓは、それぞれ独立に、０から４の整数を表す。ｍ＋ｍ’は１０より大きく７５より小さい。）
【００８２】
また、これらのフェノール樹脂（Ｆ）は、その使用にあたって一種類に限定されるものではなく、二種類以上の併用も可能である。さらに、下記化４３乃至４８式の一般式（２１）乃至（２６）のうちの一つで表されるフェノール樹脂（Ｆ’）を含有しても良い。
【００８３】
【化４３】
2012180521.tif 000045
又は、
【化４４】
2012180521.tif 000046
（式中、Ｒ６は、水素または炭素数１から３の一価の置換基を表す。ｔは、０から４の整数を表す。ｎは０以上１０以下である。）
【００８４】
【化４５】
2012180521.tif 000047
又は、
【化４６】
2012180521.tif 000048
（式中、Ｒ６は、水素または炭素数１から３の一価の置換基を表す。
ｔは、０から４の整数を表す。ｎは０以上１０以下である。）
【００８５】
【化４７】
2012180521.tif 000049
又は、
【化４８】
2012180521.tif 000050
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
【００８６】
このようなフェノール樹脂（Ｆ’）としては、フェノールビフェニレンアラルキル型樹脂、フェノールキシリレンアラルキル型樹脂、ビフェニレンの異性体とベンゼンの異性体を同時に構造に含有するフェノールアラルキル型樹脂が挙げられる。
【００８７】
以下、フェノール樹脂（Ｆ’）の具体例を下記化４９乃至５２式の一般式（２７）〜（３０）に示す。ただし、本発明は、これらの例に限定されるものではない。
【００８８】
【化４９】
2012180521.tif 000051
（式中、Ｒ１とＲ２は、それぞれ独立に、水素または炭素数１から３の一価の置換基を表す。ｒは、０から４の整数を表す。ｎは０以上１０以下である。）
【００８９】
【化５０】
2012180521.tif 000052
（式中、Ｒ４は、水素または炭素数１から３の一価の置換基を表す。ｓは、０から４の整数を表す。ｎは０以上１０以下である。）
【００９０】
【化５１】
2012180521.tif 000053
（式中、Ｒ１、Ｒ２、Ｒ４は、それぞれ独立に、水素または炭素数１から３の一価の置換基を表す。ｔは、０から４の整数を表す。ｒ、ｓは、それぞれ独立に、０から４の整数を表す。ｍ＋ｍ’は、１以上１０以下である。）
【００９１】
【化５２】
2012180521.tif 000054
（式中、Ｒ１、Ｒ２、Ｒ４は、それぞれ独立に、水素または炭素数１から３の一価の置換基を表す。ｔは、０から４の整数を表す。ｒ、ｓは、それぞれ独立に、０から４の整数を表す。ｍ＋ｍ’は、１以上１０以下である。）
【００９２】
さらに、本発明のフェノール樹脂（Ｆ）は、ポリスチレン換算の重量平均分子量（Ｍｗ）が、３０００から１５０００であると、硬化物中の分子鎖の絡み合いの効果に優れるとともに、エポキシ樹脂組成物の溶融時の流動性にも優れるので、ガラス転移温度を指標とする耐熱性と、銅箔との密着性の向上に極めて効果的である。これに対して、フェノール樹脂（Ｆ）と同様の構造で、Ｍｗが３０００未満の成分（Ｆ−３０００）は、これを含有するエポキシ樹脂組成物の溶融時の流動性は良好であるが、分子鎖の絡み合いの効果が低いので、十分な耐熱性（ガラス転移温度で代表される。）を達成できない。また、フェノール樹脂（Ｆ）と同様の構造で、Ｍｗが１５０００を超える成分（Ｆ＋１５０００）は、これ自体がゲル化してしまい合成が困難であることに加えて、これを含有するエポキシ樹脂組成物の溶融時の流動性が大幅に低下するので、銅箔や基材とのぬれ性が低下し、十分な密着性が得られない場合がある。
【００９３】
なお、ポリスチレン換算の重量平均分子量（Ｍｗ）とは、分子サイズの差に基づいて分離を行なう液体クロマトグラフィーの一種であるＧＰＣ法（Ｇｅｌ  Ｐｅｒｍｅａｔｉｏｎ  Ｃｈｒｏｍａｔｏｇｒａｐｈｙ）で測定して得られる平均分子量を示す。
【００９４】
なお、本発明において、エポキシ樹脂用硬化剤（Ｂ）中に、前記フェノール樹脂（Ｆ）を含有する場合は、エポキシ樹脂（Ａ）中に、前記化８式の一般式（８）で表されるエポキシ化物Ｘ’又は前記化９式の一般式（９）で表されるエポキシ化物Ｙ’のうち少なくとも一つを含有する、下記化５３乃至５８式の一般式（１１）乃至（１６）のうちの一つで表されるエポキシ化物（Ｇ）を含有する必要がある。
【００９５】
【化５３】
2012180521.tif 000055
又は、
【化５４】
2012180521.tif 000056
（式中、Ｒ６は、水素または炭素数１から３の一価の置換基を表す。ｔは、０から４の整数を表す。ｎは、０以上１０以下である。）
【００９６】
【化５５】
2012180521.tif 000057
又は、
【化５６】
2012180521.tif 000058
（式中、Ｒ６は、水素または炭素数１から３の一価の置換基を表す。ｔは、０から４の整数を表す。ｎは、０以上１０以下である。）
【００９７】
【化５７】
2012180521.tif 000059
又は、
【化５８】
2012180521.tif 000060
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚ’は、Ｘ’またはＹ’のどちらか一方を表す。）
【００９８】
このようなエポキシ化物（Ｇ）としては、フェノールビフェニレンアラルキル型エポキシ樹脂、フェノールキシリレンアラルキル型エポキシ樹脂、ビフェニレンの異性体とベンゼンの異性体を同時に構造に含有するフェノールアラルキル型エポキシ樹脂が挙げられる。
【００９９】
また、これらのエポキシ樹脂は、その使用にあたって一種類に限定されるものではなく、二種類以上の併用も可能である。
【０１００】
以下、エポキシ化物（Ｇ）の具体例を下記化５９乃至化６２式の一般式（３１）乃至（３４）に示す。ただし、本発明はこれらの例に限定されるものではない。
【０１０１】
【化５９】
2012180521.tif 000061
（式中、Ｒ１とＲ２は、それぞれ独立に、水素または炭素数１から３の一価の置換基を表す。ｒは、０から４の整数を表す。ｎは０以上１０以下である。）
【０１０２】
【化６０】
2012180521.tif 000062
（式中、Ｒ４は、それぞれ独立に、水素または炭素数１から３の一価の置換基を表す。ｓは、０から４の整数を表す。ｎは０以上１０以下である。）
【０１０３】
【化６１】
2012180521.tif 000063
（式中、Ｒ１、Ｒ２、Ｒ４は、それぞれ独立に、水素または炭素数１から３の一価の置換基を表す。ｒ、ｓは、それぞれ独立に、０から４の整数を表す。ｍまたはｍ’は、１以上１０以下である。）
【０１０４】
【化６２】
2012180521.tif 000064
（式中、Ｒ１、Ｒ２、Ｒ４は、それぞれ独立に、水素または炭素数１から３の一価の置換基を表す。ｒ、ｓは、それぞれ独立に、０から４の整数を表す。ｍまたはｍ’は、１以上１０以下である。）
【０１０５】
本発明のエポキシ化物（Ｇ）のポリスチレン換算の重量平均分子量（Ｍｗ）が、７００から３０００であると、エポキシ化物（Ｇ）と前記フェノール樹脂（Ｆ）を必須成分とするエポキシ樹脂組成物は流動性や作業性に優れるのでより好ましい。これに対して、エポキシ化物（Ｇ）と同様の構造で、Ｍｗが７００未満の成分（Ｇ−７００）は、これを含有するエポキシ樹脂組成物の溶融時の流動性は良好であるが、これ自体の結晶性が高く、高温で溶剤に一旦溶解させても、常温に戻すと再結晶化してしまい、均一な組成物が得られない場合がある。成分（Ｇ−７００）の結晶化を阻害する目的で、成分（Ｇ−７００）中のビフェニル異性体やベンゼンの異性体を、４，４’体やパラ結合体以外に変更すると、自由体積が増加して、ガラス転移温度が大幅に低下する。また、エポキシ化物（Ｇ）と同様の構造で、Ｍｗが３０００を超える成分（Ｇ＋３０００）は、これとフェノール樹脂（Ｆ）を含有するエポキシ樹脂組成物の溶融時の流動性を大幅に低下させるので、銅箔とのぬれ性が低下し、十分な密着性が得られない場合がある。
【０１０６】
くわえて、前記フェノール樹脂（Ｆ）とエポキシ化物（Ｇ）を必須成分とする、本発明において、エポキシ樹脂用硬化剤（Ｂ）の総量に対して、前記３４，３６，及び３８式の一般式（４），（６），（８）で表されるフェノール樹脂（Ｆ）と前記化４４，４６，４８式の一般式（２２）、（２４）及び（２６）で表されるフェノール樹脂（Ｆ’）の合計が６０質量％以上であると、本発明のエポキシ樹脂組成物の硬化物が、難燃性や、銅箔との密着性に極めて優れるので特に好ましい。この場合に、本発明のエポキシ樹脂組成物の硬化物が難燃性に優れるのは、着火時に発泡層を形成して、断熱効果を発現しやすい効果と推察できる。さらに、上記フェノール樹脂（Ｆ）とフェノール樹脂（Ｆ’）の合計が８０質量％以上であると、一層難燃性に優れるので好ましい。
【０１０７】
さらに、前記フェノール樹脂（Ｆ）とエポキシ化物（Ｇ）を必須成分とする、本発明において、エポキシ樹脂（Ａ）の総量に対して、前記化５３乃至５８式の一般式（１１）乃至（１６）で表されるエポキシ化物（Ｇ）を６０質量％以上含有すると、本発明のエポキシ樹脂組成物の硬化物が、難燃性や、銅箔との密着性に極めて優れるので特に好ましい。本発明のエポキシ化物（Ｇ）を６０質量％以上含有するエポキシ樹脂組成物の硬化物は、着火時に発泡層を形成して、断熱効果を発現しやすいので、難燃性に優れると推察できる。さらに、上記エポキシ樹脂（Ａ）の総量に占めるエポキシ化物（Ｇ）の含有量が８０質量％以上であると、一層難燃性に優れるので好ましい。
【０１０８】
また、本発明の第２のエポキシ樹脂組成物は、エポキシ樹脂（Ａ）及びエポキシ樹脂用硬化剤（Ｂ）を必須成分とし、エポキシ樹脂（Ａ）が、前記化８式の一般式（８）で表されるエポキシ化物Ｘ’又は前記化９式の一般式（９）で表されるエポキシ化物Ｙ’のうち少なくとも一つを含有する、下記化６３乃至６８の一般式（３５）乃至（４０）のうちの一つで表されるエポキシ化物（Ｈ）を含有することを特徴とする。
【０１０９】
【化６３】
2012180521.tif 000065
又は、
【化６４】
2012180521.tif 000066
（式中、Ｒ６は、水素または炭素数１から３の一価の置換基を表す。ｔは、０から４の整数を表す。ｎは１０より大きく７５より小さい。）
【０１１０】
【化６５】
2012180521.tif 000067
又は、
【化６６】
2012180521.tif 000068
（式中、Ｒ６は、水素または炭素数１から３の一価の置換基を表す。ｔは、０から４の整数を表す。ｎは１０より大きく７５より小さい。）
【０１１１】
【化６７】
2012180521.tif 000069
又は、
【化６８】
2012180521.tif 000070
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚ’は、Ｘ’またはＹ’のどちらか一方を表す。）
【０１１２】
このようなエポキシ化物（Ｈ）としては、フェノールビフェニレンアラルキル型エポキシ樹脂、フェノールキシリレンアラルキル型エポキシ樹脂、ビフェニレンの異性体とベンゼンの異性体を同時に構造に含有するフェノールアラルキル型エポキシ樹脂が挙げられる。
【０１１３】
また、これらのエポキシ樹脂は、その使用にあたって一種類に限定されるものではなく、二種類以上の併用も可能である。
【０１１４】
以下、エポキシ化物（Ｈ）の具体例を下記化６９乃至化７２式の一般式（４１）乃至（４４）で示す。ただし、本発明はこれらの例に限定されるものではない。
【０１１５】
【化６９】
2012180521.tif 000071
（式中、Ｒ１とＲ２は、それぞれ独立に、水素または炭素数１から３の一価の置換基を表す。ｒは、０から４の整数を表す。ｎは１０より大きく７５より小さい。）
【０１１６】
【化７０】
2012180521.tif 000072
（式中、Ｒ４は、それぞれ独立に、水素または炭素数１から３の一価の置換基を表す。ｓは、０から４の整数を表す。ｎは１０より大きく７５より小さい。）
【化７１】
2012180521.tif 000073
（式中、Ｒ１、Ｒ２、Ｒ４は、それぞれ独立に、水素または炭素数１から３の一価の置換基を表す。ｒ、ｓは、それぞれ独立に、０から４の整数を表す。ｍまたはｍ’は１０より大きく７５より小さい。）
【０１１７】
【化７２】
2012180521.tif 000074
（式中、Ｒ１、Ｒ２、Ｒ４は、それぞれ独立に、水素または炭素数１から３の一価の置換基を表す。ｒ、ｓは、それぞれ独立に、０から４の整数を表す。ｍまたはｍ’は１０より大きく７５より小さい。）
【０１１８】
さらに、本発明のエポキシ樹脂（Ｈ）のポリスチレン換算の重量平均分子量（Ｍｗ）が、３０００から２００００であると、硬化物中の分子鎖の絡み合いの効果に優れるとともに、エポキシ樹脂組成物の溶融時の流動性にも優れるので、ガラス転移温度を指標とする耐熱性と、銅箔との密着性の向上に極めて効果的である。これに対して、エポキシ樹脂（Ｈ）と同様の構造で、Ｍｗが３０００未満の成分（Ｈ−３０００）は、これを含有するエポキシ樹脂組成物の溶融時の流動性は良好であるが、分子鎖の絡み合いの効果が低いので、十分な耐熱性（ガラス転移温度で代表される。）を達成できない。また、エポキシ樹脂（Ｈ）と同様の構造で、Ｍｗが２００００を超える成分（Ｈ＋２００００）は、触媒由来の副生成物である塩化ナトリウムの除去が困難で、製造自体が困難である。さらに、エポキシ樹脂（Ｈ＋２００００）を含有するエポキシ樹脂組成物は、溶融時の流動性が極度に低く、銅箔や基材とのぬれ性が劣るので、密着性も不十分な場合がある。
【０１１９】
さらに、本発明が、エポキシ樹脂（Ａ）中に、エポキシ樹脂（Ｈ）を含有する場合は、エポキシ樹脂用硬化剤（Ｂ）が、前記化４３乃至４８式の一般式（２１乃至（２６）で表されるフェノール樹脂（Ｆ’）を含有することを特徴とする。
【０１２０】
また、このフェノール樹脂（Ｆ’）としては、フェノールビフェニレンアラルキル型エポキシ樹脂、フェノールキシリレンアラルキル型エポキシ樹脂、ビフェニレンの異性体とベンゼンの異性体を同時に構造に含有するフェノールアラルキル型エポキシ樹脂が挙げられる。
【０１２１】
また、これらのフェノール樹脂は、その使用にあたって一種類に限定されるものではなく、二種類以上の併用も可能である。
【０１２２】
なお、フェノール樹脂（Ｆ’）としては、前記化４９乃至化５２式の一般式（２７）乃至（３０）のフェノール樹脂が例示できる。ただし、本発明は、これらの例に限定されるものではない。
【０１２３】
さらに、フェノール樹脂（Ｆ’）のポリスチレン換算の重量平均分子量（Ｍｗ）が４５０から１５００であると、フェノール樹脂（Ｆ’）と前記エポキシ樹脂（Ｈ）を必須成分とするエポキシ樹脂組成物は流動性や作業性に優れるのでより好ましい。これに対して、フェノール樹脂（Ｆ’）と同様の構造で、Ｍｗが４５０未満の成分（Ｆ’−４５０）は、これを含有するエポキシ樹脂組成物の溶融時の流動性は良好であるが、これ自体の結晶性が高く、高温で溶剤に一旦溶解させても、常温に戻すと再結晶化してしまい、均一な組成物が得られない場合がある。成分（Ｆ’−４５０）の結晶化を阻害する目的で、成分（Ｆ’−４５０）中のビフェニル異性体やベンゼンの異性体を、４，４’体やパラ結合体以外に変更すると、自由体積が増加して、ガラス転移温度が大幅に低下する。また、フェノール樹脂（Ｆ’）と同様の構造で、Ｍｗが１５００を超える成分（Ｆ’＋１５００）は、これとエポキシ樹脂（Ｈ）を含有するエポキシ樹脂組成物の溶融時の流動性を大幅に低下させるので、銅箔とのぬれ性が低下し、十分な密着性が得られない場合がある。
【０１２４】
くわえて、前記エポキシ樹脂（Ｈ）とフェノール樹脂（Ｆ’）を必須成分とする、本発明において、エポキシ樹脂（Ａ）の総量に対して、前記化６３乃至６８式の一般式（３５）乃至（４０）で表されるエポキシ樹脂（Ｈ）と、前記化５３乃至５８式の一般式（１１）乃至（１６）のうちの一つで表されるエポキシ化物（Ｇ）の合計が６０質量％以上であると、本発明のエポキシ樹脂組成物の硬化物が、難燃性や、銅箔の黒化処理面との密着性に極めて優れるので特に好ましい。この場合に、本発明のエポキシ樹脂組成物の硬化物が難燃性に優れるのは、着火時に発泡層を形成して、断熱効果を発現しやすい効果と推察できる。さらに、エポキシ樹脂（Ａ）の総量に対して前記エポキシ樹脂（Ｈ）と前記エポキシ化物（Ｇ）の合計が８０質量％以上であると、一層難燃性に優れるので好ましい。
【０１２５】
さらに、前記エポキシ樹脂（Ｈ）と前記フェノール樹脂（Ｆ’）を必須成分とする、本発明において、エポキシ樹脂用硬化剤（Ｂ）の総量に対して、前記化４３乃至４８式の一般式（２１）乃至（２６）のうちの一つで表されるフェノール樹脂（Ｆ’）を６０質量％以上含有すると、本発明のエポキシ樹脂組成物の硬化物が、難燃性や、銅箔の黒化処理面との密着性に極めて優れるので特に好ましい。本発明のフェノール樹脂（Ｆ’）を６０質量％以上含有するエポキシ樹脂組成物の硬化物は、着火時に発泡層を形成して、断熱効果を発現しやすいので、難燃性に優れると推察できる。くわえて、エポキシ樹脂用硬化剤（Ｂ）の総量に対して８０質量％以上のフェノール樹脂（Ｆ’）を含有すると、一層難燃性に優れるので好ましい。
【０１２６】
また、本発明の第１及び第２のエポキシ樹脂組成物は、無機充填材（Ｃ）を含有してもよい。
【０１２７】
本発明において、該無機充填材（Ｃ）としては、公知の充填材を使用することができるが、なかでも、水酸化アルミニウム及び水酸化マグネシウムなどの金属水和物、表面をエポキシ樹脂やフェノール樹脂をはじめとする各種有機物で表面処理した水酸化アルミニウムや水酸化マグネシウム、金属を固溶化させて耐酸性を改良した水酸化マグネシウムなどの、各種金属水和物が好ましい。さらに、これらのうち、水酸化アルミニウムは耐薬品性に優れるので、プリント配線板用途に好適であり、水酸化アルミニウムの中でもソーダ分の低いものはハンダ耐熱性にも優れるので、特に好ましい。
【０１２８】
さらに、本発明において、無機充填材（Ｃ）として水酸化アルミニウムを使用する場合は、水酸化アルミニウムの５０質量％平均粒径（Ｄ５０）が０．５μｍから２０μｍであると、密着性の向上効果に優れるので好ましい。
【０１２９】
くわえて、本発明において、水酸化アルミニウムの５０質量％平均粒径（Ｄ５０）が１μｍから１０μｍであると、密着性の向上効果に一層優れるので特に好ましい。
【０１３０】
すなわち、水酸化アルミニウムの５０質量％粒径が１μｍ未満だと、これを含有するエポキシ樹脂組成物の粘度が上昇して、銅箔とのぬれ性が低下する可能性が高いので、密着性が不十分な場合がある。また、水酸化アルミニウムの５０質量％粒径が１０μｍ以上だと、エポキシ樹脂組成物中での水酸化アルミニウムの分散性が不十分で、ハンダ耐熱性が低下する場合がある。
【０１３１】
また、本発明の第３のエポキシ樹脂組成物は、エポキシ樹脂（Ａ）、エポキシ樹脂用硬化剤（Ｂ）及び水酸化アルミニウムを必須成分とし、当該エポキシ樹脂（Ａ）が、前記化８式の一般式（９）で表されるエポキシ化物Ｘ’又は前記化９式の一般式（１０）で表されるエポキシ化物Ｙ’のうち少なくとも一つを含有するエポキシ樹脂であって、当該エポキシ樹脂用硬化剤（Ｂ）が、前記化３１式の一般式（１）で表される構造単位Ｘ又は前記化３２式の一般式（２）で表される構造単位Ｙのうち少なくとも一つを含有するフェノール樹脂であって、当該水酸化アルミニウムの５０質量％平均粒径（Ｄ５０）が１μｍから１０μｍであることを特徴とする。
【０１３２】
さらに、水酸化アルミニウムの比表面積が０．０５ｍ２／ｇより大きく２ｍ２／ｇより小さいと、エポキシ樹脂組成物の流動性が一層向上して（銅箔表面とのぬれ性が向上する。）、銅箔との密着性がさらに改良されるので、特に好ましい。
【０１３３】
くわえて、エポキシ樹脂（Ａ）、エポキシ樹脂用硬化剤（Ｂ）及び無機充填材（Ｃ）の総和に対して、水酸化アルミニウムの質量割合（Ｗ）が、１５質量％より大きく５０質量％より小さいと、本発明のエポキシ樹脂組成物が、耐熱性や密着性に加えて、難燃性とハンダ耐熱性も優れるのでより好ましい。
さらに、水酸化アルミニウムの質量割合（Ｗ）が、２０質量％以上４５質量％以下であると特に好ましい。すなわち、前記Ｗが２０質量％未満だと、密着性は良好であるが、水酸化アルミニウムの熱分解による十分な吸熱効果と、フィラー充填効果（特に燃焼時のエポキシ樹脂組成物の粘度が上昇する。）が得られないので、難燃性が低下する場合がある。また、前記Ｗが４５質量％より大きいと、鉛フリーハンダを使用するような高温で、水酸化アルミニウムが分解し、ハンダ耐熱性が低下する場合がある。
【０１３４】
さらに、金属水和物以外の無機充填材として、溶融シリカ、結晶シリカ、アルミナ、ジルコン、珪酸カルシウム、炭酸カルシウム、炭化ケイ素、窒化ケイ素、窒化ホウ素、ベリリア、滑石（タルク）、雲母（マイカ）、酸化チタン、ジルコニアなどの粉体又はこれらを球形化したビーズ、チタン酸カルシウム、炭化ケイ素、窒化ケイ素、窒化ホウ素、アルミナなどの単結晶繊維などが挙げられる。これらの充填材は、１種を単独で用いてもよく、２種以上を混合して用いても良い。上述の通り、金属水和物の中でも特に好ましい水酸化アルミニウム（モース硬度３）と併用する、その他の無機充填材としては、硬度が低い、タルク（モース硬度１）及びマイカ（モース硬度３）などの粉体を利用すると、プリント配線板の加工性も良好なので特に好ましい。
【０１３５】
本発明において、前記化５３乃至５８式の一般式（１１）乃至（１６）で表されるエポキシ化物（Ｇ）と、前記化６９乃至化７２の一般式（４１）乃至（４４）で表されるエポキシ化物（Ｈ）以外で、エポキシ樹脂（Ａ）中に含まれるエポキシ樹脂は、特に限定されるものではない。例えば、ビスフェノールＡ型エポキシ樹脂、ビスフェノールＦ型エポキシ樹脂、ビスフェノールＳ型エポキシ樹脂、ビフェニル型エポキシ樹脂、ナフタレンジオール型エポキシ樹脂、フェノールノボラックエポキシ樹脂、クレゾールノボラックエポキシ樹脂、フェノールジフェニルエーテルアラルキル型エポキシ樹脂、ナフタレン含有ノボラック型エポキシ樹脂、アントラセン含有ノボラック型エポキシ樹脂、フルオレン含有ノボラック型エポキシ樹脂、ビスフェノールフルオレン含有ノボラック型エポキシ樹脂、ビスフェノールＦ含有ノボラック型エポキシ樹脂、ビスフェノールＡ含有ノボラック型エポキシ樹脂、フェノールビフェニルトリアジン型エポキシ樹脂、フェノールキシリレントリアジン型エポキシ樹脂、フェノールトリアジン型エポキシ樹脂、トリグリシジルイソシアネート、テトラフェニロールエタン型エポキシ樹脂、トリスフェニロールエタン型エポキシ樹脂、ポリフェノール型エポキシ樹脂、脂肪族エポキシ樹脂、芳香族エステル型エポキシ樹脂、環状脂肪族エステル型エポキシ樹脂及び、エーテルエステル型エポキシ樹脂などが挙げられる。また、エポキシ樹脂と反応可能な官能基を有するポリアミドエラストマー、ジアミノジフェニルメタン、ジエチレントリアミン及びジアミノジフェニルスルフォンなどのアミン系化合物のグリシジル化物を用いることもできる。これらのエポキシ樹脂を単独または数種類混合して用いても差し支えない。前記エポキシ化物（Ｇ）と前記エポキシ化物（Ｈ）のみで構成される場合に比べて、耐熱性や密着性の各特性を向上させたり、難燃性を低下させたりするものがあるが、プリント配線板用途に要求される特性に合わせて適宜配合可能である。
【０１３６】
これらの中で、密着性を一層改良するのに特に効果的なのは、ビスフェノールＡ型エポキシ樹脂、ビスフェノールＦ型エポキシ樹脂、ビスフェノールＳ型エポキシ樹脂、ビフェニル型エポキシ樹脂などの高分子量体（通称、エポキシ基含有フェノキシ樹脂、ポリスチレン換算の重量平均分子量が、通常２万から１０万程度）である。これは、前記エポキシ基含有フェノキシ樹脂の併用で、エポキシ樹脂組成物の硬化物の可撓性が向上するためと推察できる。なお、前記エポキシ基含有フェノキシ樹脂は、本発明のエポキシ樹脂（Ａ）とエポキシ樹脂用硬化剤（Ｂ）の総量に対して、２０質量％未満の添加で、十分な密着性の向上効果を発現する。
【０１３７】
また、高度な銅との密着性や、優れた難燃性の両立を目的とする場合には、上記のフェノールビフェニルトリアジン型エポキシ樹脂、フェノールキシリレントリアジン型エポキシ樹脂及びフェノールトリアジン型エポキシ樹脂などの窒素含有樹脂の利用が特に好ましい。高度な密着性は、これら窒素含有樹脂の構造中に含まれる、アミノ基などの極性基の効果で得られると考える。さらに、難燃性は、これらの窒素含有樹脂と、モリブデン酸亜鉛を含有する無機系難燃剤を併用した場合に、特異的に向上する。この難燃メカニズムは必ずしも明らかではないが、不燃性ガスの発生と、炭化促進によると推察できる。すなわち、前記の窒素含有樹脂と無機系難燃剤を含有する本発明のエポキシ樹脂硬化物は、燃焼の初期には、前記の無機系難燃剤により、エポキシ樹脂硬化物の熱分解が促進されて、主に前記の窒素含有樹脂に由来する不燃性ガスを多量に発生して自己消火し、さらに、燃焼の後期には、熱分解して生成された炭化物により（炭化の促進）、未燃焼部への延焼が抑制されて、高度な難燃性を示したと考える。
【０１３８】
本発明において、上記フェノール樹脂（Ｆ）と上記フェノール樹脂（Ｆ’）以外で、エポキシ樹脂用硬化剤（Ｂ）中に含まれる硬化剤は、特に限定されるものではない。例えば、ビスフェノールＡ型フェノール樹脂、ビスフェノールＦ型フェノール樹脂、ビスフェノールＳ型フェノール樹脂、ビフェニル異性体のジヒドロキシルエーテル、ナフタレンジオール型樹脂、フェノールノボラック樹脂、クレゾールノボラック樹脂、フェノールジフェニルエーテルアラルキル型樹脂、ナフタレン含有ノボラック型樹脂、アントラセン含有ノボラック型樹脂、フルオレン含有ノボラック型樹脂、ビスフェノールフルオレン含有ノボラック型樹脂、ビスフェノールＦ含有ノボラック型フェノール樹脂、ビスフェノールＡ含有ノボラック型フェノール樹脂、フェノールビフェニルトリアジン型樹脂、フェノールキシリレントリアジン型樹脂、フェノールトリアジン型樹脂、テトラフェニロールエタン型樹脂、トリスフェニロールエタン型樹脂、ポリフェノール型樹脂、芳香族エステル型フェノール樹脂、環状脂肪族エステル含有フェノール樹脂及び、エーテルエステル型フェノール樹脂などが挙げられる。また、エポキシ樹脂と反応可能な官能基を有するポリアミドエラストマー、ジアミノジフェニルメタン、ジエチレントリアミン及びジアミノジフェニルスルフォンなどのアミン系化合物を用いることもできる。これらの硬化剤を単独または数種類混合して用いても差し支えない。
【０１３９】
これらの中で、密着性を一層改良するのに特に効果的なのは、ビスフェノールＡ型樹脂、ビスフェノールＦ型樹脂、ビスフェノールＳ型樹脂、ビフェニル異性体のジヒドロキシルエーテルなどの高分子量体（通称、フェノキシ樹脂、ポリスチレン換算の重量平均分子量が、通常２万から１０万程度）である。これは、前記フェノキシ樹脂の併用で、エポキシ樹脂組成物の硬化物の可撓性が向上するためと推察できる。なお、前記フェノキシ樹脂は、本発明のエポキシ樹脂（Ａ）とエポキシ樹脂用硬化剤（Ｂ）の総量に対して、２０質量％未満の添加で、十分な密着性の向上効果を発現する。
【０１４０】
また、高度な銅との密着性や、優れた難燃性の両立を目的とする場合には、上記のフェノールビフェニルトリアジン型樹脂、フェノールキシリレントリアジン型樹脂及びフェノールトリアジン型樹脂などの窒素含有樹脂の利用が特に好ましい。高度な密着性は、これら窒素含有樹脂の構造中に含まれる、アミノ基などの極性基の効果で得られると考える。さらに、難燃性は、これらの窒素含有樹脂と、モリブデン酸亜鉛を含有する無機系難燃剤を併用した場合に、特異的に向上する。この難燃メカニズムは必ずしも明らかではないが、不燃性ガスの発生と、炭化促進によると推察できる。すなわち、前記の窒素含有樹脂と無機系難燃剤を含有する本発明のエポキシ樹脂硬化物は、燃焼の初期には、前記の無機系難燃剤により、熱分解が促進されて、主に前記の窒素含有樹脂に由来する不燃性ガスを多量に発生して自己消火し、さらに、燃焼の後期には、熱分解して生成された炭化物により（炭化の促進）、未燃焼部への延焼が抑制されて、高度な難燃性を示したと考える。
【０１４１】
さらに、本発明における、硬化促進触媒（Ｄ）としては、一般的にエポキシ樹脂と硬化剤の硬化に用いられているものが使用でき、特に限定されるものではない。例えば、イミダゾール類や、ジアザビシクロアルケンやその誘導体、三級アミン類などが挙げられる。これらの硬化促進触媒は、一種を単独で用いてもよく、二種以上を混合して用いても良い。
【０１４２】
本発明のエポキシ樹脂組成物には、その他の添加剤として、必要に応じて、銅箔との密着性の改良に有効な、シリコーンゴム、シリコーンパウダー、アクリロニトリルブタジエンゴム（ＮＢＲ）、インデンなどの可撓性付与剤を添加しても良い。
【０１４３】
さらに、有機シラン化合物、有機チタネート化合物、有機アルミネート化合物などのカップリング剤を適宜配合しても良い。特に、前記カップリング剤のうち有機シラン化合物、すなわち、反応性官能基を有するアルコキシシランは、本発明のエポキシ樹脂組成物の、密着性とハンダ耐熱性の向上に有効である。アルコキシシランの具体例としては、γ−アミノプロピルトリメトキシシシラン、Ｎ−フェニル−γ−アミノプロピルトリエトキシシランなどのアミノシラン化合物、γ−グリシドキシプロピルトリメトキシシラン、γ−グリシドキシプロピルメチルジエトキシシランなどのエポキシシラン化合物、γ−メルカプトプロピルトリメトキシシランなどのメルカプトシラン化合物、γ−ウレイドプロピルトリエトキシシランなどのウレイドシラン化合物が挙げられる。これらのアルコキシシランの中でも、本発明のエポキシ樹脂組成物と銅箔との密着性を向上する点で、銅表面と結合を形成しやすいアミノ基を構造末端にもつシラン化合物（アミノシラン化合物やウレイドシラン化合物）が好ましく、ウレイドシラン化合物が特に効果的である。この理由は必ずしも明らかではないが、ウレイドシラン化合物の構造末端にあるアミノ基の反応性が低く、エポキシ樹脂と反応する確率も比較的低いので、ウレイドシラン化合物の方が、銅表面と結合を形成できるアミノ基の数が多いので密着性に優れると考える。これに対して、アミノシラン化合物は、構造中のアミノ基の反応性が高く、エポキシ樹脂と反応しやすいので、銅表面と結合形成するアミノ基の数が相対的に少なくなって、密着性が不十分になる場合があると推察した。また、エポキシシラン化合物を、アミノシラン化合物やウレイドシラン化合物と併用すると、これらの化合物中のエポキシ基とアミノ基が反応する可能性が高いので、密着性が低下する場合がある。すなわち、この反応物は、樹脂と銅箔の界面で滑剤のように作用すると推察され、銅箔マット面に比べて、アンカーの深さが浅い、銅箔の黒化処理面に対する、エポキシ樹脂組成物の密着性が極端に低下する場合がある。したがって、エポキシシラン化合物と、アミノシラン化合物やウレイドシラン化合物は併用しない方が良い。
【０１４４】
くわえて、エポキシ樹脂組成物と銅箔表面の密着性改良剤として、銅表面と結合形成可能な、防錆剤などに使用されている、トリアゾール化合物や、メルカプトシラン化合物以外のメルカプト化合物及びイミダゾールの銅錯体を添加しても良い。トリアゾール化合物としては、１，２，３−ベンゾトリアゾールやトリルトリアゾールが挙げられる。メルカプト化合物としては、２，４，６−トリメルカプト−ｓ−トリアジン、２−ジ−ｎ−ブチルアミノ−４，６−ジメルカプト−ｓ−トリアジン、２−アニリノ−４，６−ジメルカプト−ｓ−トリアジンなどが挙げられる。イミダゾールの銅錯体としては、例えば、２−メチルイミダゾール銅（ＩＩ）錯体が挙げられる。これらの１種を単独で用いてもよく、２種以上を混合して使用しても良い。特に、前記のメルカプト化合物を使用すると、密着性向上効果が顕著であるだけでなく、難燃性の向上にも極めて効果的である。
【０１４５】
くわえて、本発明のエポキシ樹脂組成物に、必要に応じて、難燃助剤を適宜配合しても良い。これらの難燃助剤としては、窒素系難燃剤およびリン系難燃剤ならびに金属水和物以外の無機系難燃剤が挙げられる。
【０１４６】
窒素系難燃剤としては、メラミンやイソシアヌル酸化合物などが挙げられる。リン系難燃剤としては、赤燐、燐酸化合物、有機リン化合物などが挙げられる。金属水和物以外の無機系難燃剤としては、モリブデン酸亜鉛やスズ酸亜鉛と、モリブデン酸亜鉛やスズ酸亜鉛をタルク表面に被覆させた化合物が挙げられる。ただし、本発明のエポキシ樹脂組成物においては、上記難燃助剤の添加量は少なくて済み、耐湿性や耐薬品性などの他の物性が低下するのを抑えることができる。
【０１４７】
本発明のエポキシ樹脂組成物には、これら以外の公知の物質を使用することができる。例えば、公知の物質として、顔料、酸化防止剤及び有機溶媒などが挙げられ、積層板やプリント配線板の特性を低下させないものであれば、特に限定なしに使用できる。
【０１４８】
本発明においてエポキシ樹脂組成物の溶剤又は分散溶媒として使用できる有機溶媒の種類や量は、本発明のエポキシ樹脂組成物（エポキシ樹脂、エポキシ樹脂用硬化剤、水酸化アルミニウム、硬化促進触媒）を有機溶媒に均一に溶解又は分散させたワニス溶液が、プリプレグを作成するのに適した粘度と揮発性を有していれば、特に限定されるものではない。作業性の観点から、有機溶媒としては、メチルエチルケトン、２−メトキシエタノール、２−メトキシプロパノール、１−メトキシ−２プロパノールなどが好ましい。
【０１４９】
さらに、本発明のエポキシ樹脂組成物は、前記のワニス溶液を、ガラス織布（ガラスクロス）やガラス不織布（ガラスペーパー）などのガラス基材に塗布・含浸させた後、加熱するという一般的な方法により、プリプレグを製造することができる。また、このプリプレグを複数枚重ね合わせ、その積層構造の片面又は両面に銅箔を重ね合わせた後に、加熱・加圧してガラスエポキシ樹脂銅張積層板を製造することができる。このとき、銅箔を用いなければ、積層板が得られる。多層板は、銅張積層板（内層板）に回路を形成し、ついで銅箔をエッチング処理した後、内層板の少なくとも片面にプリプレグ及び銅箔を重ね合わせ、これを例えば、１８０℃・２．５ＭＰａで６５分間加熱プレスするという通常の方法により製造することができる。このようにして製造した、本発明の積層板は、ガラス転移温度を指標とする耐熱性と、銅箔や基材との密着性に同時に優れる。
【０１５０】
以下、具体例を挙げて本発明をさらに詳細に説明する。
【０１５１】
まず、本発明の例及び比較例で用いた原材料について説明する。
【０１５２】
下記表１に示されるエポキシ樹脂とエポキシ樹脂用硬化剤を用いた。
【０１５３】
エポキシ化物Ｇ１及びエポキシ樹脂Ｈ１の構造は、下記化７３式の一般式（４５）で表せる。また、エポキシ化物Ｇ２、Ｇ３及びＧ４の構造は、下記化７４式の一般式（４６）で表せる。なお、ポリスチレン換算の重量平均分子量（Ｍｗ）とエポキシ当量を併記した。
【０１５４】
【表１】
2012180521.tif 000075
【０１５５】
【化７３】
2012180521.tif 000076
【０１５６】
【化７４】
2012180521.tif 000077
【０１５７】
また用いたフェノール樹脂は下記表２に示され、フェノール樹脂Ｆ１，Ｆ２，Ｆ‘１，Ｆ’２の構造は、下記化７５式の一般式（４７）で表せる。また、フェノール樹脂Ｆ´３，Ｆ´４，及びＦ‘５の構造は、下記化７６式の一般式（４８）で表せる。
【０１５８】
【表２】
2012180521.tif 000078
【０１５９】
【化７５】
2012180521.tif 000079
【０１６０】
【化７６】
2012180521.tif 000080
【０１６１】
その他の材料に関しては、下記表３の通りである。
【０１６２】
【表３】
2012180521.tif 000081
【０１６３】
次に、本発明の例及び比較例における、ガラス転移温度、密着性、難燃性及びハンダ耐熱性の評価方法を示す。
【０１６４】
（ｉ）プリプレグの作成
本発明のエポキシ樹脂組成物を有機溶剤に溶解・分散させた、ワニス溶液を作成した。このワニス溶液中の樹脂分が、常温で結晶化しないかどうかを確認した後、ガラスクロスにこのワニス溶液を塗工した。
【０１６５】
次に、１７０℃でのゲルタイムが１２０秒前後になるように、ワニスを塗工したガラスクロスを、加熱しながら脱溶剤化（Ｂステージ化。樹脂分を半硬化させる作業。）して、プリプレグ材を作成した。なお、プリプレグ材は、エポキシ樹脂組成物の含有率（ＲＣ、質量％）が、約５０質量％になるように調整したものを使用した。
【０１６６】
次に評価用のサンプルを作製したが、いずれも、同じ条件（７５℃×０．５ＭＰａ×１０ｍｉｎ→１３０℃×２．５ＭＰａ×２５ｍｉｎ→１８０℃×２．５ＭＰａ×６５ｍｉｎ）で、プリプレグ材をプレスして成形した。
【０１６７】
（ｉｉ）ガラス転移温度〈耐熱性の評価手法である。〉の測定
上記で作成したプリプレグ材を４枚積層したものを加熱して得られた積層板（板厚０．４ｍｍ）を用いて、ＤＭＡ測定（２５−２５０℃、１０℃／ｍｉｎ、曲げ１５ｍｍ、ひずみ０．０５％、１Ｈｚ）を行って、ガラス転移温度（Ｔｇ、℃）を求めた。
【０１６８】
（ｉｉｉ）密着性の評価
銅箔のマット面側にプリプレグ材１枚を積層して得られる銅張積層板について、ＪＩＳ  Ｃ  ５０１２−１９９５  ８．１に準じて、銅箔またはプリプレグ硬化物の引き剥がし強さ（ピール強度）を測定して、それぞれ密着性を評価した。
・銅箔との密着性
【０１６９】
（ｉｖ）難燃性の評価
上記の方法で作製したプリプレグ材を４枚積層したものを加熱プレスして得られた積層板（板厚０．４ｍｍ）を、ＵＬ９４垂直燃焼試験で規定された形状に、切断・加工して、難燃性を評価した。
【０１７０】
（ｖ）ハンダ耐熱性の評価
上記の方法で作成したコア材用プリプレグ材を４層積層し、これの上下を銅箔で挟んで、両面銅張積層板（両面板）を作製した。この両面板を２５ｍｍ角に切断・加工したものを（常態、前処理なし）、２６０℃に設定したハンダ浴にフロートさせて、両面板に不良（膨れや剥がれ）が発生するまでの時間を計測した。なお、３００秒を、本測定の最長時間とし、この時間まで不良が発生しなかったものを、表中に不良なし（○）と記載した。その他、不良が発生した場合は、不良発生時間を記載した。
【０１７１】
（例１）
エポキシ樹脂（Ａ）としてエポキシ化物Ｇ１を３４．５８質量％、エポキシ樹脂用硬化剤（Ｂ）としてフェノール樹脂Ｆ１を３０．４２質量％、水酸化アルミニウム１を３５質量％含有してなるエポキシ樹脂組成物に、硬化促進触媒としてイミダゾール類をエポキシ樹脂組成物（エポキシ樹脂（Ａ）、エポキシ樹脂用硬化剤（Ｂ）および水酸化アルミニウムの総量１００質量％）に対して０．０４５質量％、アミノシランをエポキシ樹脂組成物に対して０．１０質量％添加してなる混合物を、メチルエチルケトン（ＭＥＫ）に溶解または分散させて、不揮発分が６５質量％のワニス溶液を調整した。
【０１７２】
得られたワニス溶液を、ガラスクロスに連続的に塗布・含浸させたのち、Ｂステージ化したプリプレグ材を作成した。このプリプレグ材を用いてプレス成型を行い、各種評価用サンプルを作成した。評価結果を表４〜７に示す。
【０１７３】
（例２−１６）、（比較例１−１０）、（参考例１）
表４乃至７に示した配合のエポキシ樹脂組成物を用いたこと以外は例１と同様にして、各種評価用サンプルを作成した。評価結果を表４乃至７に示す。
【０１７４】
【表４】
2012180521.tif 000082
【０１７５】
【表５】
2012180521.tif 000083
【０１７６】
【表６】
2012180521.tif 000084
【０１７７】
【表７】
2012180521.tif 000085
【０１７８】
上記表４乃至７に示した結果から、本発明にかかわるエポキシ樹脂組成物は、従来技術にかかわる各比較例のエポキシ樹脂組成物よりも、耐熱性と密着性に同時に優れていることが分った。また、本発明のエポキシ樹脂組成物は、難燃性とハンダ耐熱性も良好であることが分った。
【０１７９】
表４に示した、本発明の例１及び２と、比較例１及び２との比較、ならびに、本発明例３、４及び５と、比較例３及び４との比較から明らかなように、高分子量のフェノール樹脂（フェノール樹脂（Ｆ））と低分子量のエポキシ樹脂（エポキシ化物（Ｇ））を必須成分とする、本発明のエポキシ樹脂組成物は、ガラス転移温度を指標とする耐熱性と、銅箔マット面との密着性に同時に優れる。
【０１８０】
さらに、表５に示した、本発明の例６、７、８、９及び１０と、比較例５及び６との比較から明らかなように、高分子量のエポキシ樹脂（エポキシ樹脂（Ｈ））と低分子量のフェノール樹脂（フェノール樹脂（Ｉ））を必須成分とする、本発明のエポキシ樹脂組成物は、ガラス転移温度を指標とする耐熱性と、銅箔マット面との密着性に同時に優れる。
【０１８１】
また、表６に示した、本発明の例１１、１２及び１３と、比較例７及び８との比較から明らかなように、本発明のエポキシ樹脂組成物を構成するエポキシ樹脂（Ａ）とエポキシ樹脂用硬化剤（Ｂ）の６０質量％以上を、汎用のエポキシ樹脂（エポキシ化物（Ｇ）とエポキシ樹脂（Ｈ）以外）や、汎用のエポキシ樹脂用硬化剤（フェノール樹脂（Ｆ）と（Ｉ）以外）でそれぞれ置換したエポキシ樹脂組成物も、ガラス転移温度を指標とする耐熱性と、銅箔マット面との密着性に同時に優れる。
【０１８２】
また、表７に示した、本発明の例１４、１５、１及び１６と、参考例１及び比較例９との比較、ならびに、本発明の例３と比較例１０との比較から明らかなように、エポキシ樹脂（Ａ）、エポキシ樹脂用硬化剤（Ｂ）及び水酸化アルミニウム（Ｃ）の総和に対して、水酸化アルミニウム（Ｃ）の重量割合（Ｗ）が、２０質量％以上４５質量％以下である、本発明のエポキシ樹脂組成物は、ガラス転移温度を指標とする耐熱性、銅箔マット面との密着性、難燃性及び、ハンダ耐熱性に同時に優れる。
【０１８３】
（本発明の例１７〜２２）（参考例２）
本発明のエポキシ樹脂組成物が、耐熱性と密着性に優れる一例として、低分子量のエポキシ化物（Ｇ）と高分子量のフェノール樹脂（Ｆ）を組み合わせた場合を用いて、フェノール樹脂（Ｆ）の分子量（繰り返し単位数（ｎ））が、耐熱性と密着性に与える影響を確認した。
【０１８４】
そこで、下記表８及び表９に示すように、エポキシ樹脂（Ａ）としてエポキシ化物Ｇ１を使用し、エポキシ樹脂用硬化剤（Ｂ）としてフェノール樹脂（Ｆ）のうち、前記一般式（３８）で表されるフェノールビフェニレンアラルキル型樹脂と同様の構造で、分子量が異なるフェノール樹脂（それぞれ、Ｍｗが、２５００、５０００、８０００、１００００）を化学量論比で配合して、本発明例１と同様の条件で作成した積層板について、ガラス転移温度と銅箔との密着性を評価した。ちなみに、前記一般式（３８）において、繰り返し単位（ｎ）が１０のとき、重量平均分子量（Ｍｗ）が３０８６程度である。したがって、Ｍｗが３１００程度の場合が、本発明のフェノール樹脂（Ｆ）に含まれるフェノールビフェニレンアラルキル樹脂（一般式３８）の分子量の下限に該当する。
【０１８５】
ただし、例１７〜２２および参考例２に示したエポキシ樹脂組成物（エポキシ樹脂（Ａ）、エポキシ樹脂用硬化剤（Ｂ）および水酸化アルミニウムの総量１００質量％）において、この総量１００質量％中に占める水酸化アルミニウム１の含有量が３５質量％となるように配合し、エポキシ樹脂組成物の総量１００質量％に対して、イミダゾール類を０．０４５質量％、アミノシランを０．１０質量％それぞれ添加した。尚、下記表９には、本発明の例についても示してある。
【０１８６】
【表８】
2012180521.tif 000086
【０１８７】
【表９】
2012180521.tif 000087
【０１８８】
（本発明の例２４〜４３）
前述の本発明の例１７〜２２と同様に、エポキシ樹脂組成物が、耐熱性と密着性に優れる一例として、低分子量のエポキシ化物（Ｇ）と高分子量のフェノール樹脂（Ｆ）を組み合わせた場合を用いて、窒素含有硬化剤と無機難燃剤の影響と更に炭化促進触媒の効果、水酸化アルミニウムの添加効果についても調べた。
【０１８９】
また、用いた窒素含有硬化剤としての窒素含有フェノール樹脂と、無機難燃剤は、下記表１０に示され、窒素含有フェノール樹脂の構造は、下記化７７式の一般式（４９）で表せる。
【０１９０】
【表１０】
2012180521.tif 000088
【０１９１】
【化７７】
2012180521.tif 000089
（式中、ｌ、ｎはそれぞれ独立に、０から１０の整数を表す。ｍは１より大きく１０より小さい整数を表す）
【０１９２】
下記表１１は、窒素含有樹脂の効果について示している。また、下記表１２は無機系難燃剤の効果と窒素含有樹脂との併用効果を示している。また、下記表１３は無機系難燃剤の添加量による影響を示している。
【０１９３】
さらに、下記表１４及び表１５は水酸化アルミニウムの添加量による影響を夫々示している。
【０１９４】
第１図は本発明の実施例によるフェノール樹脂（Ｆ）の分子量（Ｍｗ）とガラス転移温度（Ｔｇ、℃）との関係及び第２図は本発明の例によるフェノール樹脂（Ｆ）の分子量（Ｍｗ）と銅箔との密着性（ｋＮ／ｍ）との関係を示す図である。
【０１９５】
第１図と第２図から明らかなように、本発明のフェノール樹脂（Ｆ）を用いた場合に、耐熱性（ここではガラス転移温度を指す。）と密着性（ここでは銅箔との密着性を指す。）に極めて優れることが判る。
【０１９６】
【表１１】
2012180521.tif 000090
【０１９７】
【表１２】
2012180521.tif 000091
【０１９８】
【表１３】
2012180521.tif 000092
【０１９９】
【表１４】
2012180521.tif 000093
【０２００】
【表１５】
2012180521.tif 000094
【０２０１】
以上示したように、本発明は、ハロゲン系やリン系の難燃剤を使用しないで、耐熱性及び密着性に同時に優れるプリント配線板用のエポキシ樹脂組成物を実現できる。
【０２０２】
すなわち、本発明は、まず、エポキシ樹脂用硬化剤として、先行例よりも高分子量で特定の範囲の分子量分布をもつフェノールアラルキル型樹脂を含有し、さらに、エポキシ樹脂として、特定の分子量分布（先行例の範囲内で、同時に使用するエポキシ樹脂硬化剤よりも低分子量である。）を持つフェノールアラルキル型エポキシ樹脂を使用することで、耐熱性と密着性の改良に特異的な効果を得るものである。
【０２０３】
さらに、本発明は、エポキシ樹脂用硬化剤として、特定の分子量分布（先行例の範囲内で、同時に使用するエポキシ樹脂よりも低分子量である。）をもつフェノールアラルキル型樹脂を使用し、エポキシ樹脂として、先行例よりも高分子量で特定の範囲の分子量分布を持つフェノールアラルキル型エポキシ樹脂を含有することで、耐熱性と密着性の改良に特異的な効果を得るものである。
【０２０４】
なお、上記の実施の形態の一部又は全文は、以下の付記のようにも記載されうるが、本発明は、以下の付記には限定されるものではないことは勿論である。
【０２０５】
(付記１)  エポキシ樹脂（Ａ）及びエポキシ樹脂用硬化剤（Ｂ）とを含み、前記エポキシ樹脂用硬化剤（Ｂ）が、ビフェニルの異性体もしくはそれらの混合物とフェノール系化合物とを反応させて得られる下記化７８式の一般式（１）で表される構造単位Ｘ、又はベンゼンの異性体もしくはそれらの混合物とフェノール系化合物とを反応させて得られる下記化７９式の一般式（２）で表される構造単位Ｙのうち少なくとも一つを含有し、前記構造単位Ｘの繰り返し数と前記構造単位Ｙの繰り返し数の総和（ｎまたは、ｍ＋ｍ’）が１０より大きく７５より小さい下記化８０乃至化８２式の一般式（３）、（５）及び（７）のうちの一つで表されるフェノール樹脂（Ｆ）を含有し、前記エポキシ樹脂（Ａ）が、ビフェニルの異性体もしくはそれらの混合物とフェノール系化合物とを反応させたものをエポキシ化して得られる下記化８３式の一般式（９）で表される構造単位Ｘ’、又はベンゼンの異性体もしくはそれらの混合物とフェノール系化合物とを反応させたものをエポキシ化して得られる下記化８４式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が０以上１０以下である下記化８５乃至８７式の一般式（１２）、（１４）、及び（１６）のうちの一つで表されるエポキシ化物（Ｇ）を含有するエポキシ樹脂組成物。
【０２０６】
【化７８】
2012180521.tif 000095
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２０７】
【化７９】
2012180521.tif 000096
（式中、Ｒ４、Ｒ５は、それぞれ独立に、水素または炭素数１から３の一価の置換基を表す。ｓは、０から４の整数を表す。ｓ’は、０から３の整数を表す。）
【０２０８】
【化８０】
2012180521.tif 000097
【化８１】
2012180521.tif 000098
（式中、Ｒ６は、水素または炭素数１から３の一価の置換基を表す。ｔは、０から４の整数を表す。ｎは、１０より大きく７５より小さい。）
【０２０９】
【化８２】
2012180521.tif 000099
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚは、ＸまたはＹのどちらか一方を表す。）
【０２１０】
【化８３】
2012180521.tif 000100
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２１１】
【化８４】
2012180521.tif 000101
（式中、Ｒ４、Ｒ５は、水素または炭素数１から３の一価の置換基を表す。ｓは、０から４の整数を表す。ｓ’は、０から３の整数を表す。）
【０２１２】
【化８５】
2012180521.tif 000102
（式中、Ｒ６は、水素または炭素数１から３の一価の置換基を表す。ｔは、０から４の整数を表す。ｎは、０以上１０以下である。）
【０２１３】
【化８６】
2012180521.tif 000103
（式中、Ｒ６は、水素または炭素数１から３の一価の置換基を表す。ｔは、０から４の整数を表す。ｎは、０以上１０以下である。）
【０２１４】
【化８７】
2012180521.tif 000104
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚ’は、Ｘ’またはＹ’のどちらか一方を表す。）
【０２１５】
（付記２）  付記１に記載のエポキシ樹脂組成物において、更に、無機充填材（Ｃ）を含有するエポキシ樹脂組成物。
【０２１６】
(付記３)  付記２に記載のエポキシ樹脂組成物において、前記無機充填材（Ｃ）が、水酸化アルミニウム（Ｃ’）であるエポキシ樹脂組成物。
【０２１７】
（付記４）  付記３に記載のエポキシ樹脂組成物において、前記水酸化アルミニウム（Ｃ’）の５０質量％平均粒径（Ｄ５０）が、０．５μｍから２０μｍであるエポキシ樹脂組成物。
【０２１８】
（付記５）  付記１乃至４の内のいずれか一項に記載のエポキシ樹脂組成物において、更に、硬化促進触媒（Ｄ）を含有するエポキシ樹脂組成物。
【０２１９】
(付記６)  付記１乃至５の内のいずれか一項に記載のエポキシ樹脂組成物において、エポキシ基含有型であるか非含有のフェノキシ樹脂を含有するエポキシ樹脂組成物。
【０２２０】
(付記７)  付記１乃至６の内のいずれか一項に記載のエポキシ樹脂組成物において、可撓性付与剤としてゴム成分を含むエポキシ樹脂組成物。
【０２２１】
(付記８)  付記１乃至７の内のいずれか一項に記載のエポキシ樹脂組成物において、更に、シランカップリング剤を含むエポキシ樹脂組成物。
【０２２２】
(付記９)  付記１乃至８の内のいずれか一項に記載のエポキシ樹脂組成物において、更に、メルカプト化合物を含むエポキシ樹脂組成物。
【０２２３】
(付記１０)  付記１乃至９の内のいずれか１つに記載のエポキシ樹脂組成物において、窒素含有硬化剤及び無機難燃剤の内の少なくとも一種を含むエポキシ樹脂組成物。
【０２２４】
(付記１１)  付記１乃至１０の内のいずれか一項に記載のエポキシ樹脂組成物を、有機溶剤に溶解又は分散させてなるワニス溶液。
【０２２５】
(付記１２)  付記１１に記載のワニス溶液を、基材に含浸させて、脱溶剤化させたのち得られる半硬化状態の樹脂シートからなるプリプレグ材。
【０２２６】
(付記１３)  付記１２に記載のプリプレグ材を積層してなる積層板。
【０２２７】
（付記１４）  付記１２に記載のプリプレグ材の片面に銅箔を張り付けた銅張積層板。
【０２２８】
(付記１５)  付記１１に記載のワニス溶液を、銅箔表面に塗工して得られる樹脂付き銅箔。
【０２２９】
(付記１６)  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は付記１乃至１０の内のいずれか一項に記載のエポキシ樹脂組成物を含む半硬化状態であるか又は硬化状態であることを特徴とするプリント配線板。
【０２３０】
（付記１７）  付記１６に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むことを特徴とするプリント配線板。
【０２３１】
(付記１８)  付記１６又は１７に記載のプリント配線板において、前記樹脂材は、前記銅箔に前記エポキシ樹脂組成物が塗工されたものを含むことを特徴とするプリント配線板。
【０２３２】
(付記１９)  エポキシ樹脂（Ａ）及びエポキシ樹脂用硬化剤（Ｂ）とを含み、前記エポキシ樹脂（Ａ）が、ビフェニルの異性体もしくはそれらの混合物とフェノール系化合物とを反応させて得られる下記化８８式の一般式（９）で表される構造単位Ｘ’、又はベンゼンの異性体もしくはそれらの混合物とフェノール系化合物とを反応させて得られる下記化８９式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が１０より大きく７５より小さい下記化９０乃至９１式の一般式（３６）、（３８）及び（４０）のうちの一つで表されるエポキシ化物（Ｈ）を含有し、前記エポキシ樹脂用硬化剤（Ｂ）が、ビフェニルの異性体もしくはそれらの混合物とフェノール系化合物とを反応させて得られる下記化９３式の一般式（１）で表される構造単位Ｘ、又はベンゼンの異性体もしくはそれらの混合物とフェノール系化合物とを反応させて得られる下記化９４式の一般式（２）で表される構造単位Ｙのうち少なくとも一つを含有し、下記化９５乃至９７式の一般式（２１），（２３）及び（２５）のうちの一つで表され、繰り返し数（ｎまたは、ｍ＋ｍ’）が０以上１０以下である、フェノール樹脂（Ｆ’）を含有するエポキシ樹脂組成物。
【０２３３】
【化８８】
2012180521.tif 000105
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２３４】
【化８９】
2012180521.tif 000106
（式中、Ｒ４、Ｒ５は、水素または炭素数１から３の一価の置換基を表す。ｓは、０から４の整数を表す。ｓ’は、０から３の整数を表す。）
【０２３５】
【化９０】
2012180521.tif 000107
（式中、Ｒ６は、水素または炭素数１から３の一価の置換基を表す。ｔは、０から４の整数を表す。ｎは、１０より大きく７５より小さい。）
【０２３６】
【化９１】
2012180521.tif 000108
（式中、Ｒ６は、水素または炭素数１から３の一価の置換基を表す。ｔは、０から４の整数を表す。ｎは、１０より大きく７５より小さい。）
【０２３７】
【化９２】
2012180521.tif 000109
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚ’は、Ｘ’またはＹ’のどちらか一方を表す。）
【０２３８】
【化９３】
2012180521.tif 000110
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２３９】
【化９４】
2012180521.tif 000111
（式中、Ｒ４、Ｒ５は、それぞれ独立に、水素または炭素数１から３の一価の置換基を表す。ｓは、０から４の整数を表す。ｓ’は、０から３の整数を表す。）
【０２４０】
【化９５】
2012180521.tif 000112
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
【０２４１】
【化９６】
2012180521.tif 000113
（式中、Ｒ６は、水素または炭素数１から３の一価の置換基を表す。ｔは、０から４の整数を表す。ｎは、０以上１０以下である。）
【０２４２】
【化９７】
2012180521.tif 000114
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
【０２４３】
（付記２０）  付記１９に記載のエポキシ樹脂組成物において、更に、無機充填材（Ｃ）を含有するエポキシ樹脂組成物。
【０２４４】
(付記２１)  付記２０に記載のエポキシ樹脂組成物において、前記無機充填材（Ｃ）が、水酸化アルミニウム（Ｃ’）であるエポキシ樹脂組成物。
【０２４５】
(付記２２)  付記２１に記載のエポキシ樹脂組成物において、前記水酸化アルミニウム（Ｃ’）の５０質量％平均粒径（Ｄ５０）が、０．５μｍから２０μｍであるエポキシ樹脂組成物。
【０２４６】
(付記２３)  付記１９乃至２２の内のいずれか一項に記載のエポキシ樹脂組成物において、更に、硬化促進触媒（Ｄ）を含有するエポキシ樹脂組成物。
【０２４７】
（付記２４）  付記１９乃至２３の内のいずれか一項に記載のエポキシ樹脂組成物において、エポキシ基含有型であるか非含有のフェノキシ樹脂を含有するエポキシ樹脂組成物。
【０２４８】
（付記２５）  付記１９乃至２４の内のいずれか一項に記載のエポキシ樹脂組成物において、可撓性付与剤としてゴム成分を含むエポキシ樹脂組成物。
【０２４９】
(付記２６)  付記１９乃至２５の内のいずれか一項に記載のエポキシ樹脂組成物において、更に、シランカップリング剤を含むエポキシ樹脂組成物。
【０２５０】
(付記２７)  付記１９乃至２６の内のいずれか一項に記載のエポキシ樹脂組成物において、更に、メルカプト化合物を含むエポキシ樹脂組成物。
【０２５１】
（付記２８）  付記１９乃至２７の内のいずれか一項に記載のエポキシ樹脂組成物において、窒素含有樹脂及び無機系難燃剤の内の少なくとも一種を更に含むエポキシ樹脂組成物。
【０２５２】
（付記２９）  付記１９乃至２８の内のいずれか一項に記載のエポキシ樹脂組成物を、有機溶剤に溶解又は分散させてなるワニス溶液。
【０２５３】
(付記３０)  付記２９に記載のワニス溶液を、基材に含浸させて、脱溶剤化させたのち得られる半硬化状態の樹脂シートからなるプリプレグ材。
【０２５４】
(付記３１)  付記３０に記載のプリプレグ材を積層してなる積層板。
【０２５５】
（付記３２）  付記３０に記載のプリプレグ材の片面に銅箔を張り付けた銅張積層板。
【０２５６】
（付記３３）  付記２９に記載のワニス溶液を、銅箔表面に塗工して得られる樹脂付き銅箔。
【０２５７】
（付記３４）  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は付記２１乃至３２の内のいずれか一項に記載のエポキシ樹脂組成物を含む半硬化状態であるか又は硬化状態であるプリント配線板。
【０２５８】
（付記３５）  付記３４に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むプリント配線板。
【０２５９】
(付記３６)  付記３４に記載のプリント配線板において、前記樹脂材は、前記銅箔に前記エポキシ樹脂組成物が塗工されたものを含むプリント配線板。
【０２６０】
(付記３７)  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は付記１乃至１２の内のいずれか一項に記載のエポキシ樹脂組成物を含む半硬化状態であるか又は硬化状態であるプリント配線板。
【０２６１】
（付記３８）  付記３７に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むプリント配線板。
【０２６２】
（付記３９）  付記３７に記載のプリント配線板において、前記樹脂材は、前記銅箔に前記エポキシ樹脂組成物が塗工されたものを含むプリント配線板。
【０２６３】
（付記４０）  エポキシ樹脂（Ａ）及びエポキシ樹脂用硬化剤（Ｂ）とを含み、前記エポキシ樹脂用硬化剤（Ｂ）が、ビフェニルの異性体もしくはそれらの混合物とフェノール系化合物とを反応させて得られる下記化９８式の一般式（１）で表される構造単位Ｘ、又はベンゼンの異性体もしくはそれらの混合物とフェノール系化合物とを反応させて得られる下記化９９式の一般式（２）で表される構造単位Ｙのうち少なくとも一つを含有し、前記構造単位Ｘの繰り返し数と前記構造単位Ｙの繰り返し数の総和（ｎまたは、ｍ＋ｍ’）が１０より大きく７５より小さい下記化１００乃至化１０２式の一般式（４）、（６）及び（８）のうちの一つで表されるフェノール樹脂（Ｆ）を含有し、前記エポキシ樹脂（Ａ）が、ビフェニルの異性体もしくはそれらの混合物とフェノール系化合物とを反応させたものをエポキシ化して得られる下記化１０３式の一般式（９）で表される構造単位Ｘ’、又はベンゼンの異性体もしくはそれらの混合物とフェノール系化合物とを反応させたものをエポキシ化して得られる下記化１０４式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が０以上１０以下である下記化１０５乃至１０７式の一般式（１１）、（１３）、及び（１５）のうちの一つで表されるエポキシ化物（Ｇ）を含有するエポキシ樹脂組成物。
【０２６４】
【化９８】
2012180521.tif 000115
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２６５】
【化９９】
2012180521.tif 000116
（式中、Ｒ４、Ｒ５は、それぞれ独立に、水素または炭素数１から３の一価の置換基を表す。ｓは、０から４の整数を表す。ｓ’は、０から３の整数を表す。）
【０２６６】
【化１００】
2012180521.tif 000117
（式中、Ｒ６は、水素または炭素数１から３の一価の置換基を表す。ｔは、０から４の整数を表す。ｎは、１０より大きく７５より小さい。）
【０２６７】
【化１０１】
2012180521.tif 000118
（式中、Ｒ６は、水素または炭素数１から３の一価の置換基を表す。ｔは、０から４の整数を表す。ｎは、１０より大きく７５より小さい。）
【０２６８】
【化１０２】
2012180521.tif 000119
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚは、ＸまたはＹのどちらか一方を表す。）
【０２６９】
【化１０３】
2012180521.tif 000120
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２７０】
【化１０４】
2012180521.tif 000121
（式中、Ｒ４、Ｒ５は、水素または炭素数１から３の一価の置換基を表す。ｓは、０から４の整数を表す。ｓ’は、０から３の整数を表す。）
【０２７１】
【化１０５】
2012180521.tif 000122
（式中、Ｒ６は、水素または炭素数１から３の一価の置換基を表す。ｔは、０から４の整数を表す。ｎは、０以上１０以下である。）
【０２７２】
【化１０６】
2012180521.tif 000123
（式中、Ｒ６は、水素または炭素数１から３の一価の置換基を表す。ｔは、０から４の整数を表す。ｎは、０以上１０以下である。）
【０２７３】
【化１０７】
2012180521.tif 000124
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚ’は、Ｘ’またはＹ’のどちらか一方を表す。）
【０２７４】
（付記４１）  付記４０に記載のエポキシ樹脂組成物において、更に、無機充填材（Ｃ）を含有するエポキシ樹脂組成物。
【０２７５】
（付記４２）  付記４１に記載のエポキシ樹脂組成物において、前記無機充填材（Ｃ）が、水酸化アルミニウム（Ｃ’）であるエポキシ樹脂組成物。
【０２７６】
(付記４３)  付記４２に記載のエポキシ樹脂組成物において、前記水酸化アルミニウム（Ｃ’）の５０質量％平均粒径（Ｄ５０）が、０．５μｍから２０μｍであるエポキシ樹脂組成物。
【０２７７】
(付記４４)  付記４０乃至４３の内のいずれか一項に記載のエポキシ樹脂組成物において、更に、硬化促進触媒（Ｄ）を含有するエポキシ樹脂組成物。
【０２７８】
(付記４５)  付記４０乃至４４の内のいずれか一項に記載のエポキシ樹脂組成物において、エポキシ基含有型であるか非含有のフェノキシ樹脂を含有するエポキシ樹脂組成物。
【０２７９】
（付記４６）  付記４０乃至４５の内のいずれか一項に記載のエポキシ樹脂組成物において、可撓性付与剤としてゴム成分を含むエポキシ樹脂組成物。
【０２８０】
(付記４７)  付記４０乃至４６の内のいずれか一項に記載のエポキシ樹脂組成物において、更に、シランカップリング剤を含むエポキシ樹脂組成物。
【０２８１】
(付記４８)  付記４０乃至４７の内のいずれか一項に記載のエポキシ樹脂組成物において、更に、メルカプト化合物を含むエポキシ樹脂組成物。
【０２８２】
(付記４９)  付記４０乃至４８の内のいずれか１つに記載のエポキシ樹脂組成物において、窒素含有硬化剤及び無機難燃剤の内の少なくとも一種を含むエポキシ樹脂組成物。
【０２８３】
(付記５０)  付記４０乃至４９の内のいずれか一項に記載のエポキシ樹脂組成物を、有機溶剤に溶解又は分散させてなるワニス溶液。
【０２８４】
（付記５１）  付記５０に記載のワニス溶液を、基材に含浸させて、脱溶剤化させたのち得られる半硬化状態の樹脂シートからなるプリプレグ材。
【０２８５】
(付記５２)  付記５１に記載のプリプレグ材を積層してなる積層板。
【０２８６】
(付記５３)  付記５１に記載のプリプレグ材の片面に銅箔を張り付けた銅張積層板。
【０２８７】
(付記５４)  付記５０に記載のワニス溶液を、銅箔表面に塗工して得られる樹脂付き銅箔。
【０２８８】
（付記５５）  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は、付記４０乃至４９の内のいずれか一項に記載のエポキシ樹脂組成物を含む半硬化状態であるか又は硬化状態であるプリント配線板。
【０２８９】
（付記５６）  付記５５に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むプリント配線板。
【０２９０】
(付記５７)  付記５５又は５６に記載のプリント配線板において、前記樹脂材は、前記銅箔に前記エポキシ樹脂組成物が塗工されたものを含むプリント配線板。
【０２９１】
（付記５８）  エポキシ樹脂（Ａ）及びエポキシ樹脂用硬化剤（Ｂ）とを含み、前記エポキシ樹脂（Ａ）が、ビフェニルの異性体もしくはそれらの混合物とフェノール系化合物とを反応させて得られる下記化１０８式の一般式（９）で表される構造単位Ｘ’、又はベンゼンの異性体もしくはそれらの混合物とフェノール系化合物とを反応させて得られる下記化１０９式の一般式（１０）で表される構造単位Ｙ’のうち少なくとも一つを含有し、前記構造単位Ｘ’の繰り返し数と前記構造単位Ｙ’の繰り返し数の総和（ｎまたは、ｍ＋ｍ’）が１０より大きく７５より小さい下記化１１０乃至１１４式の一般式（３５）、（３７）及び（３９）のうちの一つで表されるエポキシ化物（Ｈ）を含有し、前記エポキシ樹脂用硬化剤（Ｂ）が、ビフェニルの異性体もしくはそれらの混合物とフェノール系化合物とを反応させて得られる下記化１１３式の一般式（１）で表される構造単位Ｘ、又はベンゼンの異性体もしくはそれらの混合物とフェノール系化合物とを反応させて得られる下記化１１４式の一般式（２）で表される構造単位Ｙのうち少なくとも一つを含有し、下記化１１５乃至１１７式の一般式（２２）（２４）及び（２６）のうちの一つで表され、繰り返し数（ｎまたは、ｍ＋ｍ’）が０以上１０以下である、フェノール樹脂（Ｆ’）を含有するエポキシ樹脂組成物。
【０２９２】
【化１０８】
2012180521.tif 000125
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２９３】
【化１０９】
2012180521.tif 000126
（式中、Ｒ４、Ｒ５は、水素または炭素数１から３の一価の置換基を表す。ｓは、０から４の整数を表す。ｓ’は、０から３の整数を表す。）
【０２９４】
【化１１０】
2012180521.tif 000127
（式中、Ｒ６は、水素または炭素数１から３の一価の置換基を表す。ｔは、０から４の整数を表す。ｎは、１０より大きく７５より小さい。）
【０２９５】
【化１１１】
2012180521.tif 000128
（式中、Ｒ６は、水素または炭素数１から３の一価の置換基を表す。ｔは、０から４の整数を表す。ｎは、１０より大きく７５より小さい。）
【０２９６】
【化１１２】
2012180521.tif 000129
（式中、Ｒ６は、水素または炭素数１から３の一価の置換基を表す。ｔは、０から４の整数を表す。ｍまたはｍ’は、それぞれ独立に１から７４で、ｍ＋ｍ’は１０より大きく７５より小さい。Ｚ’は、Ｘ’またはＹ’のどちらか一方を表す。）
【０２９７】
【化１１３】
2012180521.tif 000130
（式中、Ｒ１、Ｒ２、Ｒ３は、それぞれ独立に、水素または炭素数１から３の一価の置換基を表す。ｒは、それぞれ独立に、０から４の整数を表す。ｒ’は、０から３の整数を表す。）
【０２９８】
【化１１４】
2012180521.tif 000131
（式中、Ｒ４、Ｒ５は、それぞれ独立に、水素または炭素数１から３の一価の置換基を表す。ｓは、０から４の整数を表す。ｓ’は、０から３の整数を表す。）
【０２９９】
【化１１５】
2012180521.tif 000132
（式中、Ｒ６は、水素または炭素数１から３の一価の置換基を表す。ｔは、０から４の整数を表す。ｎは、０以上１０以下である。）
【０３００】
【化１１６】
2012180521.tif 000133
（式中、Ｒ６は、水素または炭素数１から３の一価の置換基を表す。ｔは、０から４の整数を表す。ｎは、０以上１０以下である。）
【０３０１】
【化１１７】
2012180521.tif 000134
（式中、Ｒ６は、水素または炭素数１から３の一価の置換基を表す。ｔは、０から４の整数を表す。ｍまたはｍ’は、それぞれ独立に１から９で、ｍ＋ｍ’は１以上１０以下である。Ｚは、ＸまたはＹのどちらか一方を表す。）
(付記５９)  付記５８に記載のエポキシ樹脂組成物において、更に、無機充填材（Ｃ）を含有するエポキシ樹脂組成物。
【０３０２】
（付記６０）  付記５９に記載のエポキシ樹脂組成物において、前記無機充填材（Ｃ）が、水酸化アルミニウム（Ｃ’）であることを特徴とするエポキシ樹脂組成物。
【０３０３】
(付記６１)  付記６０に記載のエポキシ樹脂組成物において、前記水酸化アルミニウム（Ｃ’）の５０質量％平均粒径（Ｄ５０）が、０．５μｍから２０μｍであるエポキシ樹脂組成物。
【０３０４】
(付記６２)  付記５８乃至６１の内のいずれか一項に記載のエポキシ樹脂組成物において、更に、硬化促進触媒（Ｄ）を含有するエポキシ樹脂組成物。
【０３０５】
(付記６３)  付記５８乃至６２の内のいずれか一項に記載のエポキシ樹脂組成物において、エポキシ基含有型であるか非含有のフェノキシ樹脂を含有するエポキシ樹脂組成物。
【０３０６】
(付記６４)  付記５８乃至６３の内のいずれか一項に記載のエポキシ樹脂組成物において、可撓性付与剤としてゴム成分を含むエポキシ樹脂組成物。
【０３０７】
(付記６５)  付記５８乃至６４の内のいずれか一項に記載のエポキシ樹脂組成物において、更に、シランカップリング剤を含むエポキシ樹脂組成物。
【０３０８】
(付記６６)  付記５８乃至６５の内のいずれか一項に記載のエポキシ樹脂組成物において、更に、メルカプト化合物を含むエポキシ樹脂組成物。
【０３０９】
(付記６７)  付記５８乃至６６の内のいずれか一項に記載のエポキシ樹脂組成物において、窒素含有樹脂及び無機系難燃剤の内の少なくとも一種を更に含むエポキシ樹脂組成物。
【０３１０】
(付記６８)  付記５８乃至６７の内のいずれか一項に記載のエポキシ樹脂組成物を、有機溶剤に溶解又は分散させてなるワニス溶液。
【０３１１】
(付記６９)  付記６８に記載のワニス溶液を、基材に含浸させて、脱溶剤化させたのち得られる半硬化状態の樹脂シートからなるプリプレグ材。
【０３１２】
(付記７０)  付記６９に記載のプリプレグ材を積層してなる積層板。
【０３１３】
(付記７１)  付記６９に記載のプリプレグ材の片面に銅箔を張り付けた銅張積層板。
【０３１４】
(付記７２)  付記６８に記載のワニス溶液を、銅箔表面に塗工して得られる樹脂付き銅箔。
【０３１５】
（付記７３）  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は付記５８乃至６８の内のいずれか一項に記載のエポキシ樹脂組成物を含む半硬化状態であるか又は硬化状態であるプリント配線板。
【０３１６】
(付記７４)  付記７３に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むプリント配線板。
【０３１７】
（付記７５）  付記７３に記載のプリント配線板において、前記樹脂材は、前記銅箔に前記エポキシ樹脂組成物が塗工されたものを含むプリント配線板。
【０３１８】
（付記７６）  銅箔と、樹脂材とを積層してなるプリント配線板であって、前記樹脂材は、エポキシ樹脂組成物のみからなるか又はエポキシ樹脂を含む基材からなり、前記エポキシ樹脂組成物は請求項５８乃至６７の内のいずれか一項に記載のエポキシ樹脂組成物を含む半硬化状態であるか又は硬化状態であるプリント配線板。
【０３１９】
(付記７７)  付記７６に記載のプリント配線板において、前記樹脂材はエポキシ樹脂組成物を、有機溶剤に溶解又は分散させたワニス溶液を基材に含浸させて、脱溶剤化させたのち得られる半硬化状態の樹脂シートからなるプリプレグ材を含むプリント配線板。
【０３２０】
（付記７８）  付記７６に記載のプリント配線板において、前記樹脂材は、前記銅箔に前記エポキシ樹脂組成物が塗工されたものを含むプリント配線板。
【産業上の利用可能性】
【０３２１】
以上示したように、本発明のエポキシ樹脂組成物は、ハロゲン系やリン系の難燃剤を使用しておらず、耐熱性及び密着性に同時に優れるので、プリント配線板用のエポキシ樹脂組成物に適用することができる。
【図１】
2012180521.tif 000155
【図２】
2012180521.tif 000156